(57)【特許請求の範囲】
【請求項１】
セルロース繊維を構成する少なくとも一部のグルコースユニットのＣ６位の水酸基がスルホ基で置換した平均繊維径が２０ｎｍ以下、スルホ基の導入量が０．４２ｍｍｏｌ／ｇよりも高い、ヘイズ値が２０％以下および／または全光線透過率が９０％以上、粘度が１０，０００ｍＰａ・ｓ以上のスルホン化微細セルロース繊維を製造する方法であり、
前記パルプを化学的に処理する化学処理工程と、該化学処理工程後のパルプを微細化する微細化処理工程と、を順に行う方法であり、
前記化学処理工程が、
前記パルプを構成するパルプ繊維に対してスルファミン酸と尿素を水に溶解させた反応液に接触させる接触工程と、
該接触工程後のパルプを構成するセルロースの水酸基の一部にスルホ基を導入する反応工程と、を順に行い、
該反応工程において、
前記反応液を接触させたのち脱水処理した後の水分を含んだパルプを反応前後の繊維の重合度比（反応後の重合度／反応前の重合度）が５０％以上となるように１００℃以上、２５０℃以下の加熱条件下で調整し、
前記微細化処理工程において、
微細化前後の繊維の重合度比（微細化処理後の重合度／微細化処理前の重合度）が８５％以下、微細化後の繊維の重合度が３００〜１０００、となるように解繊する
ことを特徴とするＣ６位にスルホ基が導入したスルホン化微細セルロース繊維の製造方法。
【請求項２】
前記反応工程において、
反応前後の繊維の結晶化度比（反応後の結晶化度／反応前の結晶化度）が８０％以上となるように調整し、
前記微細化処理工程において、
微細化前後の繊維の結晶化度比（微細化処理後の結晶化度／微細化処理前の結晶化度）が７５％以下となるように調整する
ことを特徴とする請求項１記載のＣ６位にスルホ基が導入したスルホン化微細セルロース繊維の製造方法。
【請求項３】
セルロース繊維を構成する少なくとも一部のグルコースユニットのＣ６位の水酸基がスルホ基で置換した平均繊維径が２０ｎｍ以下、スルホ基の導入量が０．４２ｍｍｏｌ／ｇよりも高い、ヘイズ値が２０％以下および／または全光線透過率が９０％以上、粘度が１０，０００ｍＰａ・ｓ以上のスルホン化微細セルロース繊維を製造する方法であり、
前記パルプを化学的に処理する化学処理工程と、該化学処理工程後のパルプを微細化する微細化処理工程と、を順に行う方法であり、
前記化学処理工程が、
前記パルプを構成するパルプ繊維に対してスルファミン酸と尿素を水に溶解させた反応液に接触させる接触工程と、
該接触工程後のパルプを構成するセルロースの水酸基の一部にスルホ基を導入する反応工程と、を順に行い、
前記反応工程において、
前記反応液を接触させたのち脱水処理した後の水分を含んだパルプを反応前後の繊維の結晶化度比（反応後の結晶化度／反応前の結晶化度）が８０％以上となるように１００℃以上、２５０℃以下の加熱条件下で調整し、
前記微細化処理工程において、
微細化前後の繊維の結晶化度比（微細化処理後の結晶化度／微細化処理前の結晶化度）が７５％以下、微細化後の繊維の結晶化度が４２．１％〜５２％となるように調整する
ことを特徴とするＣ６位にスルホ基が導入したスルホン化微細セルロース繊維の製造方法。
【請求項４】
前記微細化処理工程において、
微細化後の繊維の重合度が３００〜１０００となるように解繊する
ことを特徴とする請求項３記載のＣ６位にスルホ基が導入したスルホン化微細セルロース繊維の製造方法。
【請求項５】
前記反応工程において、
反応後の繊維の結晶化度が７０％以上となるように調整する
ことを特徴とする請求項３または４記載のＣ６位にスルホ基が導入したスルホン化微細セルロース繊維の製造方法。
【請求項６】
前記反応工程において、
反応後の繊維の重合度が、３５０〜１０００となるように調整する
ことを特徴とする請求項１、２、３、４または５記載のＣ６位にスルホ基が導入したスルホン化微細セルロース繊維の製造方法。
【請求項７】
前記微細化処理工程において、
該工程に供するパルプの保水度が、２５０％〜５０００％となるように調整する
ことを特徴とする請求項１、２、３、４、５または６記載のＣ６位にスルホ基が導入したスルホン化微細セルロース繊維の製造方法。
【請求項８】
前記反応工程において、
前記反応液が接触したパルプを反応温度１００℃〜１８０℃で加熱して反応を進行させる工程を含み、該加熱反応に供する際のパルプに含まれる水分が１％〜２０％以下となるように調整する
ことを特徴とする請求項１、２、３、４、５、６または７記載のＣ６位にスルホ基が導入したスルホン化微細セルロース繊維の製造方法。
【請求項９】
セルロース繊維を構成する少なくとも一部のグルコースユニットのＣ６位の水酸基がスルホ基で置換した微細セルロース繊維であり、
該微細セルロース繊維は、
前記スルホ基の導入量が０．４２ｍｍｏｌ／ｇ〜３．０ｍｍｏｌ／ｇ、
平均繊維幅が２０ｎｍ以下、
水に固形分濃度０．５質量％に分散させた分散液での、Ｂ型粘度計を用いて、２０℃、回転数６ｒｐｍ、３分間回転させることで測定される粘度が１０，０００ｍＰａ・ｓ以上、
水に固形分濃度０．５質量％に分散させた分散液でのヘイズ値が２０％以下、である
ことを特徴とするＣ６位にスルホ基が導入したスルホン化微細セルロース繊維。
【請求項１０】
セルロース繊維を構成する少なくとも一部のグルコースユニットのＣ６位の水酸基がスルホ基で置換した微細セルロース繊維であり、
該微細セルロース繊維は、
前記スルホ基の導入量が０．４２ｍｍｏｌ／ｇ〜３．０ｍｍｏｌ／ｇ、
平均繊維幅が２０ｎｍ以下、
水に固形分濃度０．５質量％に分散させた分散液での、Ｂ型粘度計を用いて、２０℃、回転数６ｒｐｍ、３分間回転させることで測定される粘度が１０，０００ｍＰａ・ｓ以上、
水に固形分濃度０．５質量％に分散させた分散液での全光線透過率が９０％以上、である
ことを特徴とするＣ６位にスルホ基が導入したスルホン化微細セルロース繊維。
【発明の詳細な説明】
【技術分野】
【０００１】
本発明は、Ｃ６位にスルホ基が導入したスルホン化微細セルロース繊維およびＣ６位にスルホ基が導入したスルホン化微細セルロース繊維の製造方法に関する。
【背景技術】
【０００２】
セルロースナノファイバー（ＣＮＦ）とは、植物起因のセルロースをナノ化処理(機械的解繊やＴＥＭＰＯ触媒酸化など)した、繊維幅が数〜数十ｎｍ、繊維長が数百ｎｍの微小繊維である。ＣＮＦが軽量、高弾性、高強度、低線熱膨張性を有していることから、ＣＮＦを含有する複合材料の利用が、工業分野のみならず食品分野や医療分野など様々な分野で期待されている。木材を例にさらに詳説すると、木材中のセルロースは、セルロース３０〜４０分子が束となった約３ｎｍの超極細幅の高結晶性のミクロフィブリルを形成し植物体を構成している。このセルロース
の構造が維持されたセルロース繊維の集合体であるセルロースナノファイバーは上記特性を発現することができる。とくにセルロースミクロフィブリルレベルに繊維幅が細いセルロースナノファイバー材料は、膨大な比表面積や高アスペクト比、高透明性という特性を有するために様々な応用展開が期待されている。
【０００３】
ＣＮＦを機械的に解繊処理する場合、セルロース繊維間が水素結合で強固に結合しているため、ＣＮＦを得るまでに大きなエネルギーが必要であった。また、得られたＣＮＦは、繊維長等にばらつきが生じるといった問題があった。さらに、高圧ホモジナイザーやディスクミルといった機械的な解繊処理だけでは、どれほど処理回数を重ねても得られるナノセルロースの繊維幅は最小で数十ｎｍである。そのために、植物繊維を構成するミクロフィブリル(木材の場合は約３ｎｍ）に相当する細さの繊維は得られず、高透明性や、高アスペクト比等の特性を発現できないという問題もあった。
【０００４】
そこで、機械的な解繊処理工程を行う前に、予めパルプを構成するセルロース繊維をある程度ほぐした状態にする化学処理工程を行う製法が開発されている（特許文献１〜４）。この製法を使用すれば、パルプを直接機械処理する製法と比べて少ないエネルギーでＣＮＦを得ることができる。しかも、得られたＣＮＦのサイズのばらつきを抑制できるという利点が得られる。
【０００５】
例えば、特許文献１〜３には、パルプを硫酸や過硫酸、塩素系酸化剤などの強酸を用いて化学処理した後、得られたパルプスラリーを解繊機等に供給してＣＮＦを得るという製法が開示されている。
しかしながら、特許文献１〜３のような製法では、化学処理工程において硫酸や過硫酸等を用いるので、取り扱い性の煩雑さに加え、反応後の排水処理の問題や、設備の配管等が腐食するなどの問題が発生している。
また、塩素系酸化剤を使用する場合には、反応時に発生する塩素による環境への影響が懸念されている。さらに、これらの前処理を行った後のパルプは、得られるナノセルロースが高い透明性を有するかは明らかになっていない。
【０００６】
一方、特許文献４には、パルプをリン酸塩と尿素を用いて化学処理した後、得られたパルプスラリーを解繊機等に供給してＣＮＦを得るという製法が開示されている。かかる製法を使用すれば、化学処理工程において硫酸などの強酸を使用する場合に発生する問題を解消することができる。しかも、得られたＣＮＦの表面の水酸基の一部にリン酸エステルを導入できるので、水溶媒中での分散性を向上させることができる旨が記載されている。
また、特許文献４には、固形分濃度０．２質量％に調製することにより透明性の高い（ヘイズ値が５〜１５％）ＣＮＦを製造することができる旨が記載されている。
【先行技術文献】
【特許文献】
【０００７】
【特許文献１】特開２０１７−４３６７７号公報
【特許文献２】特開２０１７−８４７２号公報
【特許文献３】特開２０１７−２５２４０号公報
【特許文献４】特開２０１７−２５４６８号公報
【発明の概要】
【発明が解決しようとする課題】
【０００８】
しかるに、特許文献４の技術では、透明性に関する記載はあるものの、固形分濃度が０．２質量％の際のものである。また、特許文献４には、得られるＣＮＦの繊維長に関する具体的な記載はなく、化学処理後のパルプの解繊性についての具体的な記載もない。さらに、化学処理後のパルプ(セルロースやヘミセルロース)のどの部分に重点的に官能基が導入されているかも不明である。つまり、上記特性(繊維幅の細さ、高透明性)を有するナノセルロースを得るための効率的なセルロースの誘導体化には、セルロースミクロフィブリル表面への化学修飾、特にＣ６位の水酸基の化学修飾が必要とされているが、特許文献４には、これらに関する記載もなければ示唆もない。
【０００９】
本発明は上記事情に鑑み、透明性に優れたスルホン化微細セルロース繊維、このスルホン化微細セルロース繊維に適したスルホン化パルプ繊維、これら繊維の製造方法およびかかるスルホン化パルプ繊維を含有する誘導体パルプを提供することを目的とする。
【課題を解決するための手段】
【００１０】
本発明のスルホン化パルプ繊維は、分散液の高粘度化に用いられる微細セルロース繊維用のパルプ繊維であり、該パルプ繊維は、セルロース繊維の水酸基の一部がスルホ基で置換したものであり、繊維形状を維持したまま、前記スルホ基に起因する硫黄導入量が０．４２ｍｍｏｌ／ｇよりも高く、該パルプ繊維の保水度が２５０％以上であり、前記セルロース繊維を構成する少なくとも一部のグルコースユニットのＣ６位の水酸基が、前記スルホ基で置換したものであることを特徴とする。
本発明のＣ６位にスルホ基が導入したスルホン化微細セルロース繊維は、セルロース繊維を構成する少なくとも一部のグルコースユニットのＣ６位の水酸基がスルホ基で置換した微細セルロース繊維であり、該微細セルロース繊維は、前記スルホ基の導入量が０．４２ｍｍｏｌ／ｇ〜３．０ｍｍｏｌ／ｇ、平均繊維幅が２０ｎｍ以下、水に固形分濃度０．５質量％に分散させた分散液での、Ｂ型粘度計を用いて、２０℃、回転数６ｒｐｍ、３分間回転させることで測定される粘度が１０，０００ｍＰａ・ｓ以上、水に固形分濃度０．５質量％に分散させた分散液でのヘイズ値が２０％以下または水に固形分濃度０．５質量％に分散させた分散液での全光線透過率が９０％以上、であることを特徴とする。
本発明の誘導体パルプは、複数の繊維からなるパルプであって、複数の繊維が、本発明のスルホン化パルプ繊維を含んでいることを特徴とする。
本発明のスルホン化パルプ繊維の製造方法は、セルロース繊維を構成する少なくとも一部のグルコースユニットのＣ６位の水酸基が、前記スルホ基で置換したスルホン化パルプ繊維の製造する方法であり、前記パルプを化学的に処理する化学処理工程を含んでおり、該化学処理工程が、前記パルプを構成するパルプ繊維に対してスルファミン酸と尿素を水に溶解させた反応液に接触させる接触工程と、該接触工程後の非絶乾状態のパルプを反応工程に供給し、該反応工程において、パルプ繊維を構成するセルロースの水酸基の一部にスルホ基を導入する工程と、を順に行い該反応工程では、前記接触工程後の前記反応液が接触した状態のパルプ繊維を反応温度１００℃〜１８０℃、反応時間１分以上で加熱して反応を進行させる工程を含み、得られるスルホン化パルプ繊維の重合度が、反応前後の重合度比（反応後の重合度／反応前の重合度）において５０％以上であることを特徴とする。
本発明のＣ６位にスルホ基が導入したスルホン化微細セルロース繊維の製造方法は、セルロース繊維を構成する少なくとも一部のグルコースユニットのＣ６位の水酸基がスルホ基で置換した平均繊維径が２０ｎｍ以下、スルホ基の導入量が０．４２ｍｍｏｌ／ｇよりも高いスルホン化微細セルロース繊維を製造する方法であり、前記パルプを化学的に処理する化学処理工程と、該化学処理工程後のパルプを微細化する微細化処理工程と、を順に行う方法であり、前記化学処理工程が、前記パルプを構成するパルプ繊維に対してスルファミン酸と尿素を水に溶解させた反応液に接触させる接触工程と、該接触工程後のパルプを構成するセルロースの水酸基の一部にスルホ基を導入する反応工程と、を順に行い、該反応工程において、反応前後の繊維の重合度比（反応後の重合度／反応前の重合度）が５０％以上となるように調整し、前記微細化処理工程において、微細化前後の繊維の重合度比（微細化処理後の重合度／微細化処理前の重合度）が８５％以下、微細化後の繊維の重合度が３００〜１０００、となるように解繊することを特徴とする。
【発明の効果】
【００１１】
本発明のスルホン化パルプ繊維によれば、繊維形状を維持したまま所定の値以上の保水性を有しかつ所定の水酸基にスルホ基が置換されているので、取り扱い性の自由度を向上させることができる。
本発明の誘導体パルプによれば、平均繊維長が長く、所定の値以上の保水度を有するパルプ繊維を含んでいるので、取り扱い性の自由度を向上させることができる。
本発明のＣ６位にスルホ基が導入したスルホン化微細セルロース繊維によれば、所定の水酸基にスルホ基が置換されているので、微細セルロース繊維を分散液に分散させた状態における粘性および透明性を向上させることができる。
本発明のスルホン化パルプ繊維の製造方法によれば、パルプに対してスルホ基を有するスルホン化剤と尿素および／またはその誘導体を接触させて反応させることによって、取り扱い性に優れたスルホン化パルプ繊維を製造することができる。また、短い反応時間でもセルロース繊維の水酸基に対してスルホ基を適切に導入させることができる。
本発明のＣ６位にスルホ基が導入したスルホン化微細セルロース繊維の製造方法によれば、パルプに対してスルホ基を有するスルホン化剤と尿素および／またはその誘導体を接触させて反応させることによって、優れた粘性および優れた透明性を有するスルホン化微細セルロース繊維を製造することができる。
【図面の簡単な説明】
【００１２】
【図１】本実施形態のスルホン化微細セルロース繊維、スルホン化パルプ繊維および誘導体パルプの製造方法の概略フロー図である。
【図２】実験結果を示したグラフであり、硫黄導入量と保水度を示したものである。
【図３】実験結果を示したグラフであり、保水度を示したものである。
【図４】実験結果を示したグラフであり、繊維長を示したものである。
【図５】実験結果を示したグラフであり、反応条件（温度と時間）に関するものである。
【図６】実験結果を示したグラフであり、反応条件（温度と時間）に関するものである。
【図７】実験結果を示した図であり、本実施形態のスルホン化パルプ繊維に相当するスルファミン酸／尿素処理パルプ繊維の繊維表面の拡大写真である。
【図８】実験結果を示したグラフであり、本実施形態のスルホン化パルプ繊維に相当するスルファミン酸／尿素処理パルプ繊維の配向強度に関するものである。
【図９】実験結果を示した図であり、本実施形態のスルホン化パルプ繊維に相当するスルファミン酸／尿素処理パルプ繊維の繊維表面の拡大写真である。
【図１０】実験結果を示した図であり、解繊状況を示した図である。
【図１１】実験結果を示した図であり、白色度を示した図である。
【図１２】実験結果を示したグラフであり、透明性に関するものである。
【図１３】実験結果を示したグラフであり、透明性に関するものである。
【図１４】実験結果を示したグラフであり、重合度を示したものである。
【図１５】実験結果を示したグラフであり、保水度と解繊の関係性を示したものである。
【図１６】実験結果を示したグラフであり、保水度と解繊の関係性を示したものである。
【図１７】実験結果を示したグラフであり、保水度と解繊の関係性を示したものである。
【図１８】実験結果を示したグラフであり、解繊時の固形分濃度と解繊の関係性を示したものである。
【図１９】実験結果を示した図であり、本実施形態のスルホン化パルプ繊維に相当するスルファミン酸／尿素処理パルプ繊維のＦＴ−ＩＲの測定結果を示した図である。
【図２０】実験結果を示した図であり、本実施形態のスルホン化微細セルロース繊維に相当するナノセルロース繊維の電気伝導度測定の測定結果を示した図である。
【図２１】実験結果を示した図であり、本実施形態のスルホン化パルプ繊維に相当するスルファミン酸／尿素処理パルプ繊維のＮＭＲ測定の測定結果を示した図である。
【図２２】実験結果を示した図であり、本実施形態のスルホン化パルプ繊維に相当するスルファミン酸/尿素処理パルプ繊維とＮＢＫＰのＸ線回折結果を示した図である。
【図２３】実験結果を示した図であり、本実施形態のスルホン化パルプ繊維に相当するスルファミン酸/尿素処理パルプ繊維と本実施形態のスルホン化微細セルロース繊維に相当するナノセルロース繊維のＸ線回折結果を示した図である。
【図２４】実験結果を示した図であり、本実施形態の本実施形態のスルホン化微細セルロース繊維に相当するナノセルロース繊維の表面の拡大写真である。
【図２５】実験結果を示した図であり、スルホ基のＣ６位への導入方法についての概略説明図である。
【発明を実施するための形態】
【００１３】
以下では、本発明の実施形態を図面に基づき説明する。
本実施形態のスルホン化パルプ繊維および誘導体パルプ（以下、それぞれを単に、スルホン化パルプ繊維および誘導体パルプという）は、取り扱い性を向上させることができるようにしたことに特徴を有している。とくに、スルホン化パルプ繊維、誘導体パルプは、微細化処理することにより得られる本実施形態のスルホン化微細セルロース繊維を液体に分散した分散液が高粘度化するようにしたことに特徴を有している。
本実施形態のスルホン化微細セルロース繊維（以下、単にスルホン化微細セルロース繊維という）は、セルロース繊維が微細化された微細セルロース繊維であって、液体に分散した分散液が優れた粘性、透明性を有するようにしたことに特徴を有している。
本実施形態のスルホン化パルプ繊維の製造方法（以下、スルホン化パルプ繊維製法という）は、取り扱い性に優れたスルホン化パルプ繊維を製造することができるようにしたことに特徴を有している。とくに、スルホン化パルプ繊維製法により得られたスルホン化パルプ繊維、誘導体パルプは、微細化処理することにより得られるスルホン化微細セルロース繊維を液体に分散した分散液が高粘度化するようにしたことに特徴を有している。
本実施形態のスルホン化微細セルロース繊維の製造方法（以下、スルホン化微細セルロース繊維製法という）は、液体に分散した分散液が、粘性、透明性に優れ、繊維同士のからみあいを向上させたスルホン化微細セルロース繊維を効率的に製造することができるようにしたことに特徴を有している。とくに、スルホン化微細セルロース繊維製法は、スルホン化パルプ繊維製法で製造されたスルホン化パルプ繊維を微細化することにより、簡単にしかも適切に所望の特性を有する微細セルロース繊維を製造することができる。
【００１４】
以下では、まず、スルホン化パルプ繊維、誘導体パルプおよびスルホン化微細セルロース繊維の実施形態について説明した後、スルホン化パルプ繊維製法およびスルホン化微細セルロース繊維製法の実施形態について説明する。
【００１５】
＜スルホン化パルプ繊維＞
スルホン化パルプ繊維は、複数のセルロース繊維からなるパルプ繊維であって、含有するセルロース繊維を構成するセルロース（Ｄ−グルコースがβ（１→４）グリコシド結合した鎖状の高分子）の水酸基（−ＯＨ基）の少なくとも一部が下記式（１）で示されるスルホ基でスルホン化されたものである。つまり、スルホン化パルプ繊維は、セルロース繊維の水酸基の一部が、スルホ基で置換されたものである。
具体的には、スルホン化パルプ繊維は、スルホ基を導入することによって、かかる繊維の親水性が向上するようにしたものである。
【００１６】
（−ＳＯ３−）ｒ・Ｚｒ＋    （１）
（ここで、ｒは、独立した１〜３の自然数であり、Ｚｒ＋は、ｒ＝１のとき、水素イオン、アルカリ金属の陽イオン、アンモニウムイオン、脂肪族アンモニウムイオン、芳香族アンモニウムイオンよりなる群から選ばれる少なくとも１種である。また、ｒ＝２または３のとき、アルカリ土類金属の陽イオンまたは多価金属の陽イオンよりなる群から選ばれる少なくとも１種である。）
【００１７】
なお、スルホン化パルプ繊維の親水性は、繊維が保持することができる水分量に影響すると考えられることから、スルホン化パルプ繊維に導入するスルホ基の導入量とスルホン化パルプ繊維が保持することができる水分量（つまり保水度）の両者は何らかの関連性があるものと推察される。
【００１８】
（スルホン化パルプ繊維におけるスルホ基の導入量）
スルホン化パルプ繊維は、上述したようにセルロース繊維を構成するグルコースユニットの水酸基にスルホ基を導入することによって、かかる繊維の親水性が向上するようにしたものである。つまり、スルホン化パルプ繊維は、スルホ基を導入することによって、水系溶媒に分散させた際の分散性を向上させることができるようにしたものである。
【００１９】
このスルホン化パルプ繊維におけるスルホ基の導入量は、スルホ基に起因する硫黄量で表すことができ、繊維が長い状態で分散性を付与することができれば、とくに限定されない。具体的には、スルホン化パルプ繊維は、パルプ繊維に分散性を付与でき、かつパルプ繊維をスルホ基で置換する前の平均繊維長の５０％以上となるようにスルホ基の導入量が調整されていればよい。
例えば、スルホン化パルプ繊維１ｇ（質量）あたりのスルホ基に起因する硫黄導入量は、０．１ｍｍｏｌ／ｇよりも高くなるように調整するのが好ましく、より好ましくは、０．２ｍｍｏｌ／ｇ〜９．９ｍｍｏｌ／ｇであり、さらに好ましくは０．４２ｍｍｏｌ／ｇ〜９．９ｍｍｏｌ／ｇである。
スルホン化パルプ繊維１ｇ（質量）あたりのスルホ基に起因する硫黄導入量は、９．９ｍｍｏｌ／ｇに近づくほど結晶性の低下が懸念され、硫黄を導入する際のコストも増加する傾向にある。
したがって、スルホン化パルプ繊維へのスルホ基の導入量、つまりスルホ基に起因する硫黄導入量は、上記範囲となるように調整するのが好ましい。
【００２０】
なお、スルホ基中の硫黄の原子数は１であるので、後述するスルホン化微細セルロース繊維の場合と同様に硫黄導入量：スルホ基導入量＝１：１である。
【００２１】
とくに、スルホン化パルプ繊維におけるスルホ基の導入量（スルホ基に起因する硫黄導入量）において、スルホン化パルプ繊維を水系溶媒に分散させた際のばらけ易くするというという観点では、０．４２ｍｍｏｌ／ｇよりも高くなるように調整するのが好ましく、より好ましくは、０．４２ｍｍｏｌ／ｇ〜９．９ｍｍｏｌ／ｇとなるように調整し、さらに好ましくは０．４２ｍｍｏｌ／ｇよりも高く３．０ｍｍｏｌ／ｇ以下となるように調整し、さらにより好ましくは０．４２ｍｍｏｌ／ｇよりも高く２．０ｍｍｏｌ／ｇ以下となるように調整し、さらに好ましくは０．４２ｍｍｏｌ／ｇよりも高く１．７ｍｍｏｌ／ｇ以下となるように調整し、より好ましくは０．４２ｍｍｏｌ／ｇよりも高く１．５ｍｍｏｌ／ｇ以下となるように調整する。
スルホン化パルプ繊維１ｇ（質量）あたりのスルホ基に起因する硫黄導入量が０．４２ｍｍｏｌ／ｇ以下の場合には、スルホン化パルプ繊維を構成する微細繊維同士が強く結合した状態が維持されやすい。
したがって、スルホン化パルプ繊維をばらけ易くさせるという観点では、スルホン化パルプ繊維へのスルホ基の導入量、つまりスルホ基に起因する硫黄導入量は、上記範囲となるように調整するのが好ましい。
【００２２】
なお、スルホン化パルプ繊維におけるスルホ基の導入量の下限値を０．４２ｍｍｏｌ／ｇよりも高くなるように調整してもよい。例えば、０．５ｍｍｏｌ／ｇ以上に調整してもよいし、０．６ｍｍｏｌ／ｇ以上に調整してもよい。
【００２３】
明細書中の繊維がばらけるとは、スルホン化パルプ繊維を水系溶媒に入れた状態において、スルホン化パルプ繊維を構成する複数の微細繊維が自然にばらばらになるような状態をいい、例えば、少しの力でかき混ぜることでスルホン化パルプ繊維を複数の微細繊維にすることができるような状態をいう。
【００２４】
（スルホ基の導入量の測定方法）
スルホン化パルプ繊維に対するスルホ基の導入量は、スルホ基に起因する硫黄導入量で評価することができる。具体的には、スルホン化微細セルロース繊維の場合と同様の測定方法を用いて測定することができる。つまり、スルホン化パルプ繊維の所定量を燃焼させて、燃焼イオンクロマトグラフを用いて燃焼物に含まれる硫黄分をＩＥＣ  ６２３２１に準拠した方法で測定することができる。
【００２５】
（スルホン化パルプ繊維の保水度）
スルホン化パルプ繊維は、上述したスルホ基に起因する硫黄導入量に加えて、所定の保水度を有する点においても特徴を有している。具体的には、スルホン化パルプ繊維の保水度、つまり遠心脱水後に含有する水分量が、所定の状態となるようにスルホン化パルプ繊維は、調製されている。
このスルホン化パルプ繊維の保水度は、後述する利用目的や用途に応じて適宜調整されていれば、その範囲はとくに限定されない。
例えば、スルホン化パルプ繊維の保水度は、１５０％以上となるように調整するのが好ましく、より好ましくは、２００％よりも高く、さらに好ましくは２２０％以上であり、さらにより好ましくは２５０％であり、さらに好ましくは３００％以上であり、さらにより好ましくは５００％以上である。
【００２６】
ここで、スルホン化パルプ繊維の保水度を高くすれば、繊維中に水分を多く含むような状態となる。かかる状態において、繊維中に含まれた水分がスルホン化パルプ繊維を構成する微細繊維同士の結合力に影響を及ぼすものと推察される。
つまり、保水度が高くなるように調製したスルホン化パルプ繊維は、スルホン化パルプ繊維の表面を構成する微細繊維同士の結合が弱くなって隣接する微細繊維同士間に隙間が形成され、この形成された隙間に水分が浸入等することによって水分が保持されやすくなっているものと推察される。
このため、スルホン化パルプ繊維の保水度を上記のごとき範囲内となるように調整すれば、以下のような利用目的や用途に応じたスルホン化パルプ繊維を調製することができる。
【００２７】
（脱水性の観点）
例えば、スルホン化パルプ繊維における脱水性の観点では、繊維内に水分量が少ない状態、つまり保水度が低くなるように調製すればよい。
スルホン化パルプ繊維の保水度を低くすることによって、運搬時における輸送コストを抑制することができたり、スルホン化パルプ繊維を製造する際の製造効率や製造コストを抑制できる等の利点が得られる。
【００２８】
（微細化の観点）
一方、スルホン化パルプ繊維を微細化（言い換えれば、ほぐれ易くする）するという観点では、繊維内に水分量が多くなるような状態、つまり保水度が高くなるように調製すればよい。例えば、スルホン化パルプ繊維をほぐれ易く（微細化）するという観点においては、解繊圧力を１２０〜１４０ＭＰａとする場合、スルホン化パルプ繊維の保水度を１５０％よりも高くなるように調整すればよい。
かかる理由としては、スルホン化パルプ繊維の保水度を高くすることによって、スルホン化パルプ繊維を構成する微細繊維同士の結合力を弱くすることができる。すると、スルホン化パルプ繊維の表面や表面に近い内方に位置する部分がフィブリル化しやすくなる。そして、かかる状態のスルホン化パルプ繊維を解繊機等に供すれば、パルプ繊維の微細化がより行い易くなる。つまり、後述するスルホン化パルプ繊維を微細化する際にほぐれ易くできるので、後述するスルホン化微細セルロース繊維を調製する際の作業性や効率性を向上させることができるようになると考えられる。
【００２９】
とくに、詳細については後述するが、原料のパルプをスルホン化して得られるスルホン化パルプ繊維を解繊して得られる微細セルロース繊維は、製造方法により微細セルロース繊維を分散した分散液の粘性に違いが生じるという知見に基づいて、分散液に対して優れた粘性を付与するために、スルホン化パルプの水酸基（Ｃ２位，Ｃ３位、Ｃ６位）のうちＣ６位の位置に優先的にスルホ基を導入することにより、繊維形状を維持しつつ優れた解繊性を有するスルホン化パルプ繊維を提供すること、このスルホン化パルプ繊維を解繊することにより分散液に対して優れた粘性を付与することができるスルホン化微細セルロース繊維を提供することを目的とするものである。
つまり、本実施形態のスルホン化パルプ繊維は、硫黄導入量が上記範囲内であり、保水度が上記値以上であり、かつスルホ基の導入位置が優先的にＣ６である、という構成をとることにより、解繊性（微細化処理）を向上させるとともに、解繊後に得られるスルホン化微細セルロース繊維が分散した分散液に対して高い粘性を付与することができるパルプである。
【００３０】
なお、スルホン化パルプ繊維を微細化する際には、保水度をあまりに高くすると、微細化した繊維の濃度が低くなりすぎたり、収率が低くなるといった傾向が生じる。このため、スルホン化パルプ繊維を微細化した後の微細繊維の収率や濃度等の観点においては、保水度はあまり高くなりすぎないように調整するのが好ましく、例えば、保水度が１０，０００％以下となるように調整するのが好ましい。詳細は後述する。
【００３１】
明細書中の繊維をほぐすとは、例えば、スルホン化パルプ繊維のスラリーを解繊する場合に、スルホン化パルプ繊維に対してエネルギーを加えることによりスルホン化パルプ繊維を構成する複数の微細繊維がばらばらにさせるようなことをいう。
【００３２】
（保水度の測定方法）
スルホン化パルプ繊維の保水度は、一般的なパルプ繊維の保水度試験（例えば、ＪＡＰＡＮ  ＴＡＰＰＩ  紙パルプ試験方法Ｎｏ．２６：２０００に準拠した方法）により求めることができる。
【００３３】
（スルホン化パルプ繊維におけるスルホ基の導入位置）
上述したようにスルホン化パルプ繊維は、セルロース繊維を構成するグルコースユニットの水酸基の一部がスルホ基でスルホン化されたものである。スルホ基の置換位置は、とくに限定されないが、グルコースユニットのＣ６位の水酸基（図２１参照）に優先的にスルホ基が置換された状態に調製されているのが好ましい。つまり、スルホン化パルプ繊維は、セルロース繊維を構成する少なくとも一部のグルコースユニットのＣ６位の水酸基が、スルホ基で置換されているのである。
【００３４】
このグルコースユニットのＣ６位の水酸基は、立体的に飛び出すように配置されている（図２１参照）。このため、スルホン化パルプ繊維において、グルコースユニットにおいて立体的に飛び出すように配置されたＣ６位の水酸基にスルホ基が優先的に導入されることにより、隣接する繊維同士（Ｃ６位の水酸基にスルホ基が導入されたグルコースユニットを有するに隣接する繊維同士）に電荷的な反発力を発生させることができる。
すると、スルホン化パルプ繊維を微細化する際には、機械的な解繊力に加えて、スルホン化パルプ繊維を構成するセルロース繊維同士の電荷的な反発力を発揮させることができるので、Ｃ６位以外にスルホ基が導入されているものと比べて、より低い解繊圧力等で微細化することができるようになる。つまり、このスルホン化パルプ繊維（セルロース繊維を構成するグルコースユニットのＣ６位の水酸基に優先的にスルホ基が置換されたスルホン化パルプ繊維）が、上述した高い保水度を有するように調製されていれば、解繊時において、より少ないエネルギーで解繊をより行い易い状態にすることができる。
【００３５】
そして、スルホン化パルプ繊維は、Ｃ６位にスルホ基を有するので、Ｃ６位以外にスルホ基が導入されているもの（つまりＣ２位やＣ３位にスルホ基が導入されたスルホン化パルプ、以下Ｃ２位やＣ３位のことをＣ２―Ｃ３位で表すこともある）と比べて繊維形状が大きく異なる。
具体的には、スルホン化パルプ繊維は、Ｃ２―Ｃ３位のスルホン化パルプと比べて繊維の切断および破壊が少ない状態にできる。つまり、Ｃ２―Ｃ３位のスルホン化パルプと比べて重合度を高い状態に維持できる。
しかも、スルホン化パルプ繊維は、Ｃ６位にスルホ基を有するので、Ｃ２―Ｃ３位のスルホン化パルプと比べて繊維の結晶領域を高い状態で保持することができる。つまり、Ｃ２―Ｃ３位のスルホン化パルプと比べて結晶化度を高い状態に維持することができる。
さらに、スルホン化パルプ繊維が上記のごとくＣ６位に優先的にスルホ基が導入されることにより、高い重合度と高い結晶化度を有する繊維形状になっているので、解繊等により微細化処理して得られるスルホン化微細セルロース繊維においても、スルホ基がＣ２位、Ｃ３位に導入されたものと比べて、優れた特性を発揮させることができる。具体的には、かかるスルホン化微細セルロース繊維を溶液に分散した分散液に対して優れた粘性を発揮させることができる。
【００３６】
上述したグルコースユニットの水酸基へスルホ基が導入されていることは、スルホン化パルプ繊維を微細化処理した後述するスルホン化微細セルロース繊維のＦＴ−ＩＲ測定（図１９参照）や、電気伝導度測定（図２０参照）、ＮＭＲ測定（図２１参照）などを用いて確認することができる。
とくに、上述したグルコースユニットのどの位置の水酸基にスルホ基が導入されているかの確認は、ＮＭＲ測定により確認することができる。
【００３７】
さらに、スルホン化パルプ繊維の重合度や結晶化度の確認は、実施例に記載の方法により測定することができる（表２１参照）。
【００３８】
（スルホン化パルプ繊維の重合度）
スルホン化パルプ繊維の重合度は、上述したように繊維形状が維持される程度、もしくは、このスルホン化パルプ繊維を解繊することにより分散液に対して優れた粘性を付与することができれば、とくに限定されない。例えば、スルホン化微細セルロース繊維を得る観点では３５０以上であればよい。好ましくは４００以上であり、より好ましくは５００以上であり、さらに好ましくは６００以上である。一方で、取扱性の観点では、例えば、１０００以下が好ましく、より好ましくは９００以下、さらに好ましくは６００以下である。
【００３９】
（スルホン化パルプ繊維の結晶化度）
スルホン化パルプ繊維の結晶化度は、上述したように繊維形状が維持される程度、もしくは、このスルホン化パルプ繊維を解繊することにより分散液に対して優れた粘性を付与することができれば、とくに限定されない。例えば、スルホン化微細セルロース繊維を得る観点では７０％以上であり、好ましくは７５％以上である。一方で、取扱性の観点では、例えば、９０％以下が好ましく、より好ましくは８０％以下である。
【００４０】
（スルホン化パルプ繊維の平均繊維長）
スルホン化パルプ繊維は、上述したように繊維形状が維持される程度の平均繊維長であれば、とくにその長さは限定されない。
【００４１】
具体的には、スルホン化パルプ繊維をスルホン化する前後において、平均繊維長が所定の長さを維持していればよい。より具体的には、スルホン化パルプ繊維にスルホ基を導入する前のパルプ繊維における平均繊維長と、スルホ基を導入した後のスルホン化パルプ繊維の平均繊維長を比較した際、後者（つまりスルホン化パルプ繊維）が前者に比べて５０％以上となるように調製するのが好ましく、より好ましくは７０％以上であり、さらに好ましくは８０％以上となるように調製する。言い換えれば、スルホン化パルプ繊維は、原料となるパルプの素材に関わらず、スルホ基を導入する前と後において、平均繊維長が所定の値以上となるように調製されているのである。
例えば、原料として木材系のパルプ繊維を使用し、その平均繊維長が２．６ｍｍとした場合、スルホン化パルプ繊維は、平均繊維長が、原料のパルプ繊維の平均繊維長の５０％以上の長さつまり１．３ｍｍ以上となるように調製されている。また、パルプ繊維が後述するＬＢＫＰで、その平均繊維長が１ｍｍ前後のものであれば、スルホン化後の平均繊維幅が０．５ｍｍ前後以上となるように調製されている。
【００４２】
スルホン化パルプ繊維の平均繊維長を上記のごとき範囲となるように調製すれば、取り扱い性に優れた繊維とすることができる。
具体的には、繊維同士のからみあいを向上させることができ、ある程度の長さを維持しつつ所望の長さに均質化することができ、微細化する際には微細化後の微細繊維の平均繊維長を長くできる、等の利点が得らえる。
このため、利用目的や用途に応じた優れた自由度を有するスルホン化パルプ繊維を提供することができる。
一方、上記範囲よりも短くなる場合には、スルホン化パルプ繊維が加水分解された際の影響が無視できなくなるので、上記自由度が制限される傾向にある。
したがって、スルホン化パルプ繊維の平均繊維長は、上記範囲となるように調整するのが好ましい。
【００４３】
（平均繊維長の測定方法）
スルホン化パルプ繊維の平均繊維長は、公知の繊維分析器を用いて測定することができる。公知の繊維分析器として、例えば、ファイバーテスター（ローレンツェン＆ベットレー（株）社製）を挙げることができる。
【００４４】
以上のごとく、本実施形態のスルホン化パルプ繊維のスルホ基の導入量を調整することによって、繊維長が長い状態を保持したまま分散性を向上させることができるので取り扱い性の自由度を向上させることができるようになる。
しかも、繊維のばらけ易さや後述する微細セルロース繊維の透明度を向上させることができるようになる。
さらに、本実施形態のスルホン化パルプ繊維の保水度を調整することによって、上述したようにスルホン化パルプ繊維の利用目的や用途に応じて適宜調整することができるので、取り扱い性の自由度を向上させたスルホン化パルプ繊維を提供することができる。
【００４５】
（白色度）
なお、スルホン化パルプ繊維は、複数のスルホン化パルプ繊維を水溶液に分散させて洗浄した後、乾燥する。この乾燥した際の白色度が所定の範囲となるように調整するのが好ましい。
例えば、スルホン化パルプ繊維は、白色度が３０％以上となるように調製してもよく、好ましくは４０％以上となるように調製してもよい。白色度が３０％以上であれば、着色が目立ちにくくなるので、取り扱い性を向上させることができる。
【００４６】
スルホン化パルプ繊維の白色度は、公知の方法を使用すれば求めることができる。例えば、ＪＩＳ  Ｐ  ８１４８：２００１（紙、板紙及びパルプ−ＩＳＯ白色度（拡散青色光反射率））に準拠して測定することができる。
【００４７】
＜誘導体パルプ＞
誘導体パルプは、複数の繊維からなるパルプであって、上述したスルホン化パルプ繊維を複数含有するように調製されたパルプ繊維である。具体的には、スルホン化パルプ繊維製法を用いて製造した複数のスルホン化パルプ繊維を集合させれば、スルホ基が導入したパルプ繊維を含む誘導体パルプとすることができる。
この誘導体パルプは、スルホン化パルプ繊維製法を用いて製造した複数のスルホン化パルプ繊維のみを集合させたものであってもよいし、セルロース以外の材質からなる繊維（例えば、ポリビニルアルコール（ＰＶＡ）や、ポリエステル等の合成繊維、羊毛等の天然繊維など）や、他のパルプ繊維等を含有してもよい。
なお、スルホン化パルプ繊維製法を用いて製造した複数のスルホン化パルプ繊維の含有率が高くなるよう調整すれば、上述したスルホン化パルプ繊維と同様の効果を発揮させやすくなるので好ましい。
【００４８】
＜スルホン化微細セルロース繊維＞
スルホン化微細セルロース繊維は、セルロース繊維が微細化された微細セルロース繊維であって、微細セルロース繊維を構成するセルロース（Ｄ−グルコースがβ（１→４）グリコシド結合した鎖状の高分子）の水酸基（−ＯＨ基）の少なくとも一部が上記式（１）で示されるスルホ基でスルホン化されたものである。つまり、スルホン化微細セルロース繊維は、微細セルロース繊維の水酸基の一部が、スルホ基で置換されたものである。
【００４９】
スルホン化微細セルロース繊維は、スルホ基を有することによって、かかる繊維の親水性を向上させることができるようになる。つまり、スルホ基をスルホン化微細セルロース繊維に導入することによって、スルホン化微細セルロース繊維を分散液に分散させた際の分散性を向上させることができるようになる。しかも、導入したスルホ基の電子的反発によって、分散液に分散させた状態を維持し易くなる。
【００５０】
また、スルホ基由来の生理活性作用をスルホン化微細セルロース繊維に対して付与することが可能となる。例えば、ヘパリン類似物質として知られている硫酸化多糖の一種であるコンドロイチン硫酸は、ヒアルノニダーゼ阻害活性能や皮膚保湿作用を有することから、乾皮症、皮脂欠乏症などやアトピー性皮膚炎への適用が検討されている。スルホン化微細セルロース繊維も天然多糖類の一種であるため、スルホ基に基づく生理活性作用に基づく医療分野への利用が可能となる。
【００５１】
なお、分散液の溶媒は、水系溶媒であればとくに限定されない。つまり、分散液に用いられる溶媒は、水溶性の溶媒（水溶性溶媒）であればよく、例えば、水のみの場合のほか、アルコール、ケトン、アミン、カルボン酸、エーテル、アミドなどやこれらの混合物などを採用することができる。
【００５２】
また、スルホン化微細セルロース繊維は、他の官能基が結合していてもよく、とくに、スルホ基以外に硫黄を含む官能基（置換基）を含んでいてもよい。
以下の説明では、スルホン化微細セルロース繊維を構成するセルロース繊維の水酸基にスルホ基だけを導入した場合を代表として説明する。
【００５３】
（スルホン化微細セルロース繊維におけるスルホ基の導入量）
スルホン化微細セルロース繊維のスルホ基の導入量は、スルホ基に起因する硫黄量で表すことができ、透明性や分散性をある程度維持することができれば、その導入量はとくに限定されない。
例えば、スルホン化微細セルロース繊維１ｇ（質量）あたりのスルホ基に起因する硫黄導入量は、０．４２ｍｍｏｌ／ｇよりも高くなるように調整するのが好ましく、より好ましくは、０．４２ｍｍｏｌ／ｇ〜９．９ｍｍｏｌ／ｇであり、さらに好ましくは０．５ｍｍｏｌ／ｇ〜９．９ｍｍｏｌ／ｇであり、さらにより好ましくは０．６ｍｍｏｌ／ｇ〜９．９ｍｍｏｌ／ｇである。
【００５４】
なお、スルホ基中の硫黄の原子数は１であるので、硫黄導入量：スルホ基導入量＝１：１である。例えば、スルホン化微細セルロース繊維１ｇ（質量）あたりの硫黄導入が０．４２ｍｍｏｌ／ｇの場合には、スルホ基の導入量も当然に０．４２ｍｍｏｌ／ｇとなる。
【００５５】
スルホン化微細セルロース繊維１ｇ（質量）あたりのスルホ基に起因する硫黄導入量が０．４２ｍｍｏｌ／ｇ以下の場合には、繊維間の水素結合が強固なため分散性が低下する傾向にある。その逆に、かかる硫黄導入量が０．４２ｍｍｏｌ／ｇよりも高くすることによって分散性が向上させやすくなり、０．５ｍｍｏｌ／ｇ以上とすれば電子的反発性をより強くさせることができるので、分散した状態を安定して維持させやすくなる。一方、かかる硫黄導入量が９．９ｍｍｏｌ／ｇに近づくほど結晶性の低下が懸念され、しかも硫黄を導入する際のコストも増加する傾向にある。
したがって、スルホン化微細セルロース繊維へのスルホ基の導入量、つまりスルホ基に起因する硫黄導入量は、上記範囲となるように調整するのが好ましい。
【００５６】
とくに、スルホン化微細セルロース繊維へのスルホ基の導入量（スルホ基に起因する硫黄導入量）において、スルホン化パルプ繊維を構成する微細繊維の分散性の観点では、０．４２ｍｍｏｌ／ｇよりも高く３．０ｍｍｏｌ／ｇ以下となるように調整するのが好ましく、より好ましくは０．５ｍｍｏｌ／ｇ〜３．０ｍｍｏｌ／ｇであり、さらに好ましくは０．５ｍｍｏｌ／ｇ〜２．０ｍｍｏｌ／ｇであり、さらにより好ましくは０．５ｍｍｏｌ／ｇ〜１．７ｍｍｏｌ／ｇであり、より好ましくは０．５ｍｍｏｌ／ｇ〜１．５ｍｍｏｌ／ｇである。
また、スルホン化微細セルロース繊維の透明性の観点においても、上記範囲と同様の範囲となるように調整するのが好ましい。
【００５７】
（スルホ基の導入量の測定方法）
スルホン化微細セルロース繊維に対するスルホ基の導入量は、スルホ基に起因する硫黄導入量で評価することができる。具体的には、スルホン化微細セルロース繊維の所定量を燃焼させて、燃焼イオンクロマトグラフを用いて燃焼物に含まれる硫黄分をＩＥＣ  ６２３２１に準拠した方法で測定することができる。
また、後述するスルホン化パルプ繊維からスルホン化微細セルロース繊維を調製する場合には、かかるスルホン化パルプ繊維における硫黄導入量から求めてもよい。
【００５８】
スルホン化微細セルロース繊維の平均繊維長や平均繊維幅は、繊維同士がからみ易く、しかも水系溶媒に分散させた際に透明性を得やすくなるように調製されていれば、その長さや太さはとくに限定されない。例えば、以下に示す大きさに調製することができる。
【００５９】
（スルホン化微細セルロース繊維の平均繊維長）
スルホン化微細セルロース繊維の平均繊維長は、重合度で間接的に表すことができる。
例えば、スルホン化微細セルロース繊維は、重合度で２８０以上となるように調整することができる。具体的には、スルホン化微細セルロース繊維は、重合度で３００〜１，０００となるように調製するのが好ましく、より好ましくは重合度で３００〜６００となるように調製する。スルホン化微細セルロース繊維の重合度が２８０よりも低いと、繊維長の低下により繊維のからまりが弱くなる傾向にある。
したがって、スルホン化微細セルロース繊維を重合度で表す場合には、重合度が上記範囲内となるように調整するのが好ましい。
【００６０】
なお、グルコース１分子の軸方向の長さを約５Å（約０．５ｎｍ）とした場合、スルホン化微細セルロース繊維の重合度が３００の場合には、理論上、繊維長が約１５０ｎｍ（約０．１５μｍ）のスルホン化微細セルロース繊維を調製することができる。
【００６１】
（重合度の測定方法）
スルホン化微細セルロース繊維の平均繊維長を重合度で表す場合の重合度の測定方法は、とくに限定されない。
例えば、銅エチレンジアミン法で測定することができる。具体的には、スルホン化微細セルロース繊維を０．５Ｍの銅エチレンジアミン溶液に溶解させて、かかる溶液の粘度を粘度法によって測定すれば、スルホン化微細セルロース繊維の重合度を測定することができる。
【００６２】
（スルホン化微細セルロース繊維の平均繊維幅）
スルホン化微細セルロース繊維の平均繊維幅は、水系溶媒に分散させた際に透明性を得やすい太さであれば、とくに限定されない。
例えば、スルホン化微細セルロース繊維の平均繊維幅は、電子顕微鏡で観察した際に、１ｎｍ〜１０００ｎｍとなるように調製するのが好ましく、より好ましくは２ｎｍ〜５００ｎｍ、さらにより好ましくは２ｎｍ〜１００ｎｍであり、さらに好ましくは２ｎｍ〜３０ｎｍであり、よりさらに好ましくは２ｎｍ〜２０ｎｍである。
微細セルロース繊維の繊維幅が１ｎｍ未満であると、セルロース分子として水に溶解したような状態となっているため、微細セルロース繊維としての物性（強度や剛性、又は寸法安定性）が発現しにくくなる。一方、１０００ｎｍを超えると微細セルロース繊維とは言えず、通常のパルプに含まれる繊維にすぎないため、微細セルロース繊維としての物性（透明性や強度や剛性、又は寸法安定性）が得られにくい傾向にある。
したがって、スルホン化微細セルロース繊維の平均繊維幅は、上記範囲内となるように調製するのが好ましい。
【００６３】
とくに、スルホン化微細セルロース繊維の取り扱い性や透明性が求められる用途などの観点においては、さらに以下の範囲内となるように調製するのがより好ましい。
スルホン化微細セルロース繊維の平均繊維幅が、３０ｎｍよりも大きくなるとアスペクト比が低下して、繊維同士のからみあいが減少する傾向にある。さらに、平均繊維幅が、３０ｎｍよりも大きくなると可視光の波長の１／１０に近づき、マトリックス材料と複合した場合には界面で可視光の屈折及び散乱が生じ易く、可視光の散乱が生じてしまい、透明性が低下する傾向にある。
したがって、スルホン化微細セルロース繊維の平均繊維幅は、取り扱い性や透明性の観点においては、２ｎｍ〜３０ｎｍが好ましく、より好ましくは２ｎｍ〜２０ｎｍであり、さらに好ましくは２ｎｍ〜１０ｎｍである。
また、透明性の観点においては、スルホン化微細セルロース繊維の平均繊維幅が２０ｎｍ以下となるように調製するのが好ましく、より好ましくは１０ｎｍ以下となるように調製する。平均繊維幅が１０ｎｍ以下となるように調製すれば、可視光の散乱をより少なくできるので、高い透明性を有するスルホン化微細セルロース繊維を得ることができる。
【００６４】
（平均繊維幅の測定方法）
スルホン化微細セルロース繊維の平均繊維幅は、公知の技術を用いて測定することができる。
例えば、スルホン化微細セルロース繊維を純水等の溶媒に分散させて、所定の質量％となるように混合溶液を調整する。そしてこの混合溶液を、ＰＥＩ（ポリエチレンイミン）をコーティングしたシリカ基盤上にスピンコートを行い、このシリカ基盤上のスルホン化微細セルロース繊維を観察する。
観察方法としては、例えば、走査型プローブ顕微鏡（例えば、島津製作所製；ＳＰＭ−９７００）を用いることができる。得られた観察画像中のスルホン化微細セルロース繊維をランダムに２０本選び、各繊維幅を測定し平均化すればスルホン化微細セルロース繊維の平均繊維幅を求めることができる。
【００６５】
（ヘイズ（Ｈａｚｅ）値）
スルホン化微細セルロース繊維の透明性については、分散状態における透明度で評価することができる。具体的には、スルホン化微細セルロース繊維を分散液に分散させた際の固形分濃度が所定の濃度となるように調整した分散液を視認した際の透明性をヘイズ値で評価することができる。
【００６６】
スルホン化微細セルロース繊維を分散させた分散液の固形分濃度は、とくに限定されない。例えば、スルホン化微細セルロース繊維を水溶性溶媒に、固形分濃度が０．１質量％〜２０質量％となるように分散させて調製することができる。
そして、かかる分散液のヘイズ値が、２０％以下であれば、スルホン化微細セルロース繊維は透明性を有しているといえる。逆にいうと、固形物濃度が上記範囲内となるように調製した分散液のヘイズ値が２０％よりも高い場合には、透明性が適切に発揮されにくい状態にあるといえる。より具体的には、スルホン化微細セルロース繊維を分散させた分散液の固形分濃度が０．２質量％〜０．５質量％となるように調製した場合、この分散液のヘイズ値が２０％以下であれば透明性を適正に発揮させた状態となっており、より好ましくは１５％以下であり、さらに好ましくは１０％以下であればより透明性を有するスルホン化微細セルロース繊維となっている。
【００６７】
したがって、透明性の観点において、スルホン化微細セルロース繊維は、固形分濃度が０．１質量％〜２０質量％となるように調製した分散液のヘイズ値が２０％以下となるように調製するのが好ましく、より好ましくは固形分濃度が０．２質量％〜０．５質量％となるように調整した際の分散液のヘイズ値が上記範囲となるように調製するのが好ましい。
【００６８】
なお、この分散液の溶媒は、上述した水系溶媒と同様、水溶性の溶媒（水溶性溶媒）であればとくに限定されない。例えば、水溶性溶媒として、水のみの場合のほか、アルコール、ケトン、アミン、カルボン酸、エーテル、アミドなどを単独または２種以上を混合して用いてもよい。
【００６９】
（ヘイズ値の測定方法）
ヘイズ値は、以下のようにして測定することができる。
上述した分散液にスルホン化微細セルロース繊維を所定の固形分濃度となるように分散させる。そして、この分散液をＪＩＳ  Ｋ  ７１０５に準拠して分光光度計を用いて測定すれば、スルホン化微細セルロース繊維の透明性であるヘイズ値を求めることができる。
【００７０】
（全光線透過率）
なお、スルホン化微細セルロース繊維は、上述した分散液のヘイズ値が上記範囲内において、透明性をより適切に評価できる全光線透過率を調整するのが好ましい。例えば、上述した分散液の全光線透過率（％）は、９０％以上が好ましく、より好ましくは９５％以上となるように調整することができる。
【００７１】
（全光線透過率の測定方法）
全光線透過率は、以下のようにして測定することができる。
上述した分散液にスルホン化微細セルロース繊維を所定の固形分濃度となるように分散させる。そして、この分散液を、ＪＩＳ  Ｋ  ７１０５に準拠して分光光度計を用いて測定すれば、スルホン化微細セルロース繊維の全光線透過率を求めることができる。
【００７２】
なお、本明細中において透明性とは、液体の透明性と濁りの両方またはいずれか一方の性質を含んでいる。透明性の評価において、ヘイズ値は液体の濁りをより適切に評価するができ、全光線透過率は透明性をより適切に評価することができる。
【００７３】
以上のごとく、スルホン化微細セルロース繊維の平均繊維長および平均繊維幅を、上記のごとき範囲となるように調製することにより、スルホン化微細セルロース繊維に対して優れた透明性を発揮させることができ、しかもスルホン化微細セルロース繊維同士がからみやすい繊維にすることができる。このため、スルホン化微細セルロース繊維を利用した複合材料等においては、透明性に優れ、高い強度を発揮させることが可能となる。
【００７４】
（粘度）
なお、スルホン化微細セルロース繊維が上述した特性を有する場合、スルホン化微細セルロース繊維は、所定の粘度を有する。
具体的には、スルホン化微細セルロース繊維を所定の固形分濃度（例えば、０．２〜０．５質量％）となるように調製した場合、その液体の粘度が、１０，０００ｍＰａ・ｓ以上にすることができる。つまり、スルホン化微細セルロース繊維は、上述した優れた透明性（低いヘイズ値、高い全光線透過率）を有するほか、分散した分散液が優れた粘性をも有するようになる。そして、この分散液の粘性向上に寄与するものとして、スルホン化微細セルロース繊維のＣ６位のスルホ基があげられる。
以上のごとく、スルホン化微細セルロース繊維は、天然由来のセルロースをベースに基づいて製造されたものであり、分散した分散液が優れた透明性と高い粘性（高粘度化）を有するようになるので、透明性を有するものは増粘剤等として工業はもちろん医薬、食品などの様々な分野で使用することが可能となる。
【００７５】
（粘度の測定方法）
粘度の測定方法は、Ｂ型粘度計を用いて測定することができる。
例えば、スルホン化微細セルロース繊維の固形分濃度が０．５質量％となるように調製した液体を、Ｂ型粘度計を用いて、回転数６ｒｐｍ、２５℃、３分で測定すれば、スルホン化微細セルロース繊維の粘度を測定することができる。
【００７６】
（スルホン化微細セルロース繊維におけるスルホ基の導入位置）
また、スルホン化微細セルロース繊維は、上述したようにセルロース繊維を構成する一部のグルコースユニットの水酸基がスルホ基でスルホン化されたものである。
スルホ基の置換位置は、とくに限定されないが、グルコースユニットのＣ６位の水酸基（図２１参照）に優先的にスルホ基が置換された状態に調製されているのが好ましい。つまり、スルホン化微細セルロース繊維は、セルロース繊維を構成する少なくとも一部のグルコースユニットのＣ６位の水酸基が、スルホ基で置換されるように調製されているのである。
【００７７】
このグルコースユニットのＣ６位の水酸基は、立体的に飛び出すように配置されている（図２１参照）。つまり、スルホン化微細セルロース繊維において、繊維表面の露出している部分のグルコースユニットから飛びだすように配置されたＣ６位の水酸基にスルホ基が優先的に導入された状態となっている。
このため、このスルホン化微細セルロース繊維を水などの水溶性溶媒に分散させれば、スルホン化微細セルロース繊維の繊維表面には、優先的にスルホ基が配置された状態になる。すると、表面に配置されたスルホ基同士の電荷的な反発によって、隣接するスルホン化微細セルロース繊維同士をより適切に分散させた状態にすることができるので、より優れた分散性を発揮させることができる。
【００７８】
したがって、このスルホン化微細セルロース繊維を上述した優れた透明性（低いヘイズ値、高い全光線透過率）を有するように調製した状態で、水などの水溶性溶媒に分散させれば、分散液に分散したスルホン化微細セルロース繊維は、表面に電荷的な反発性を有するスルホ基が多数配置した状態で分散せることができる。このため、水溶性溶媒などの分散液中に均質に分散させることができるから、優れた透明性を適切に維持させることがきるようになる。
【００７９】
また、スルホン化微細セルロース繊維は、Ｃ６位にスルホ基を有するので、Ｃ６位以外にスルホ基が導入されているもの（つまりＣ２―Ｃ３位のスルホン化微細繊維）と比べて繊維形状が明確に相違する。
具体的には、スルホン化微細セルロース繊維は、上述したようにスルホン化パルプを解繊処理して得られる。ここで、機械的な解繊前のスルホン化パルプは、上述したようにＣ６位にスルホ基を有しているので、Ｃ２―Ｃ３位のスルホン化パルプと比べて高い重合度および高い結晶化度を有している。つまり、スルホン化微細セルロース繊維とＣ２―Ｃ３位のスルホン化パルプ（Ｃ２―Ｃ３位のスルホン化微細繊維の解繊前のパルプ）では、繊維形状において、重合度および結晶化度が大きく異なる。前者（スルホン化微細セルロース繊維）は、後者に比べて高い重合度および結晶化度を有している。言い換えれば、スルホン化微細セルロース繊維とＣ２―Ｃ３位のスルホン化微細繊維では、出発物質の繊維形状が上記のごとく大きく異なる。
【００８０】
このため、得られた微細繊維の重合度および結晶化度の値が近似した状態であっても、出発物質の繊維形状が異なるパルプを解繊処理して得られるスルホン化微細セルロース繊維とＣ２―Ｃ３位のスルホン化微細繊維においても、異なる繊維形状を有している。つまり、スルホン化微細セルロース繊維が機械的な力により繊維が解繊されたものであるのに対して、Ｃ２―Ｃ３位のスルホン化微細繊維では化学的な力により繊維が解繊されたものである。
このように繊維形状が異なることから、Ｃ６位にスルホ基を有するスルホン化微細セルロース繊維は、スルホン化微細セルロース繊維を溶液に分散させた状態において、Ｃ２―Ｃ３位にスルホ基を有するスルホン化微細繊維と比べて、高い粘性を発揮させることができるのである。
したがって、水などの溶液に分散させれば、当該分散液に対して、上述した透明性を付与することに加え、上述した高い粘性を付与することができるスルホン化微細セルロース繊維を提供することができる。つまり、Ｃ６位の位置に優先的にスルホ基が導入したスルホン化パルプ繊維を微細化することで得らえるスルホン化微細セルロース繊維は、液体に混合した際の分散性に優れ、得られた分散液が優れた透明性を有しつつ、高い粘性を有する。
なお、スルホン化微細セルロース繊維は、溶液に分散した状態において、透明性の有無にかかわらず、分散液に対して上記のごとき粘性を付与することができることはいうまでもない。
【００８１】
＜スルホン化微細セルロース繊維およびスルホン化パルプ繊維の製造方法＞
スルホン化パルプ繊維、誘導体パルプおよびスルホン化微細セルロース繊維は、以下に示すスルホン化パルプ繊維製法およびスルホン化微細セルロース繊維製法により製造することができる。
【００８２】
スルホン化パルプ繊維製法の概略は、後述する繊維原料であるパルプを化学処理工程に供することによってスルホン化パルプ繊維を製造する方法であり、この化学処理工程において、供給されたパルプを接触工程で処理した後、反応工程で処理するという方法である。
【００８３】
なお、本明細書において、繊維原料とは、セルロース分子を含むパルプなどの繊維状の原料をいい、パルプとは、複数のパルプ繊維が集合したものをいう。また、このパルプ繊維とは、複数のセルロース繊維が集合したものであり、このセルロース繊維は、複数の微細繊維（例えば、ミクロフィブリル等）が集合したものである。そして、この微細繊維とは、Ｄ−グルコースがβ（１→４）グリコシド結合した鎖状の高分子であるセルロース分子（以下、単にセルロースということもある）が複数集合したものである。繊維原料については詳細を後述する。
【００８４】
スルホン化微細セルロース繊維製法の概略は、繊維原料であるパルプを化学処理工程に供した後、化学処理工程後のパルプを微細化する微細化処理工程と、を順に行う方法である。
スルホン化微細セルロース繊維は、スルホン化処理をしていない状態の繊維原料を直接に上記微細化処理工程に供給して微細セルロース繊維を得た後、この微細セルロース繊維を構成するセルロースの水酸基の少なくとも一部をスルホ基で置換して調製してもよいし、以下で説明する製法、つまりスルホン化パルプ繊維製法で得られたスルホン化パルプ繊維を上記微細化処理工程に供給し微細化して調製してもよい。後者の方法を採用すれば、すでにセルロース繊維の水酸基の一部がスルホ基で置換されたスルホン化パルプ繊維を微細化処理工程に供給するので、所望のスルホン化微細セルロース繊維を調製し易くなるという利点が得られる。
そこで、以下の説明では、スルホン化微細セルロース繊維製法において、スルホン化パルプ繊維製法を用いて製造されたスルホン化パルプ繊維を使用する場合を代表として説明する。
【００８５】
誘導体パルプは、上述したように、スルホン化パルプ繊維製法を用いて製造された複数のスルホン化パルプ繊維の集合体とすれば調製することができるので、その製法については割愛する。
【００８６】
なお、以下に示す製造方法は一例にすぎず、上述した特性を有するスルホン化パルプ繊維およびスルホン化微細セルロース繊維を製造することができる方法であれば、以下の方法に限定されない。
【００８７】
まず、スルホン化パルプ繊維製法を説明し、ついでスルホン化微細セルロース繊維製法を説明する。
【００８８】
＜スルホン化パルプ繊維の製造方法＞
図１に示すように、スルホン化パルプ繊維製法は、セルロースを含む繊維原料を以下に示す方法で化学的に処理する化学処理工程を含んでいる。
【００８９】
（化学処理工程）
スルホン化パルプ繊維製法における化学処理工程は、セルロースを含む繊維原料に対してスルホ基を有するスルホン化剤と尿素および／またはその誘導体を接触させる接触工程と、この接触工程後の繊維原料に含まれるセルロース繊維の水酸基の少なくとも一部にスルホ基を導入する反応工程とを含んでいる。
つまり、スルホン化パルプ繊維製法は、繊維原料に含まれるセルロース繊維にスルホ基を導入させる方法において、尿素および／またはその誘導体を用いる点に特徴を有している。このため、以下に示すような従来の製法では得られなかった優れた効果を奏する。
【００９０】
一般的に、繊維原料に含まれるセルロース繊維にスルホ基を導入する方法としては、繊維原料にスルホン化剤のみを接触させた状態で加熱処理を行う方法が考えられる。
しかし、スルホン化剤のみで反応させた場合には、１）スルホ基の導入に要する時間が長くなったり、２）スルホン化剤の酸の影響により繊維の短繊維化が起こりやすくなったり、３）スルホン化剤の酸の影響により反応後の繊維に着色が生じてしまいこの着色を処理するために様々な化学処理を行う必要があり着色除去に労力とコストがかかる、などの問題が発生する。
【００９１】
一方、スルホン化パルプ繊維製法では、上述したように、繊維原料に対してスルホン化剤のほかに尿素および／またはその誘導体を接触させる方法を採用している。このため、従来技術のようにスルホン化剤のみで反応させた際に生じる上記１）〜３）などの問題を解決することができる。
【００９２】
具体的には、スルホン化剤と尿素および／またはその誘導体を所定の割合で接触させた後、反応させることによって、
Ａ）スルホ基の導入量を促進させることができる。つまり、尿素を触媒として機能させることによって、反応時間を短くすることができ、
Ｂ）一方で、酸による短繊維化という作用を尿素によって抑制することができる。つまり、酸による繊維の短繊維化を防止することができ（図４、表２１参照）、
Ｃ）酸による繊維の着色を尿素によって抑制することができる。つまり、酸で処理したにも関わらず繊維への着色を抑制した繊維を調製できる（表４参照）、という従来では得られなかった効果を奏するようにしたことに特徴を有している。
Ｄ）しかも、得られるスルホン化パルプ繊維は、上述したような保水度を有するように調整することができる、という効果も奏する。
Ｅ）さらに、スルホン化パルプ繊維製法では、尿素および／またはその誘導体をスルホン化剤とともに反応液として用いるので、反応液の溶媒として水を使用することができる、という効果も奏する。
【００９３】
ここで、通常、繊維原料にスルホン化剤を反応させてエステル化を行おうとする場合には、反応溶液の溶媒としては、ＤＭＦなどの有機溶媒が使用される。
水は、取り扱い性やコスト面等から優れた溶媒である一方、スルホン化剤を用いたエステル化反応には不向きな溶媒である。なぜなら、媒繊維原料とスルホン化剤を水溶媒中で反応させた場合、水の水酸基がリッチな状態となるので、スルホン化剤による繊維原料表面に存在する水酸基への反応性は低くなり、繊維原料中の水酸基との反応性が低下するからである。つまり、水溶媒中で繊維原料とスルホン化剤を反応させた場合、エステル化の反応効率が低下するといった問題が生じる。
しかも、水溶媒中では、スルホン化剤がプロトンを生じやすい状態となる。生じたプロトンは、繊維原料（例えばパルプ繊維）中のグリコシド結合の開裂反応を引き起こすので、繊維原料の短繊維化が生じることにもなる。
さらに、スルホン化剤自体が水と反応し、分解してしまいさらに反応性が低下するという懸念も生じる。
【００９４】
そこで、一般的には、スルホン化剤を用いたエステル化反応では、有機溶媒が用いられている。有機溶媒中では、スルホン化剤のプロトンを解離させにくい状態で反応させることができる。このため、有機溶媒中でスルホン化剤と繊維原料を反応させれば、水溶媒を用いた場合に比べて、両者のエステル化反応を優先的に進行させることができる。
しかも、水溶媒に比べて、スルホン化剤がプロトンを生じにくくなるので、繊維原料（例えばパルプ繊維）中のグリコシド結合の開裂反応も起こりにくくできるので、有機溶媒で反応させたほうが、繊維原料の短繊維化を抑制できるものと考えられている。
【００９５】
しかしながら、スルホン化パルプ繊維製法では、水溶媒の反応液に、スルホン化剤のほかに尿素および／またはその誘導体を用いることによって、繊維原料中の水酸基をスルホン化剤で適切にエステル化することができるようになる。これは、水溶媒中で以下のような反応が進行しているものと推察される。
【００９６】
水溶媒中でスルホン化剤中にプロトンが生じた場合、このプロトンを尿素が受容し、ある種のスルホン化剤の塩となっていると考えられる。このため、水溶媒中においてスルホン化剤によるグリコシド結合の開裂反応を抑制させることができる。
しかも、尿素によって繊維原料の繊維を膨潤させることができるので、尿素とスルホン化剤の塩を繊維原料の繊維内部まで浸潤させることができる。そして、後述するスルホン化パルプ繊維製法の反応工程において繊維を加熱する際に、浸潤先の繊維内部においてもエステル化を進行させることができる。具体的には、繊維原料の表面における繊維中の水酸基のみならず、繊維内部に存在する水酸基ともエステル化反応を進行させることができる。より具体的には、繊維原料の内部、ミクロフィブリルの表面にまでスルホン化剤とのエステル化を形成することができるので、解繊処理後には、繊維幅が非常に細い繊維を形成することができるようになる。そして、スルホン化剤中に生じるプロトンは上述したように尿素によって抑制されるので、繊維原料の短繊維化を抑制できる。
このため、解繊処理後には、繊維長が長く、かつ非常に細い繊維幅を有する繊維を形成することができるようになる。
【００９７】
なお、この解繊処理後の繊維幅が非常に細い繊維が、スルホン化微細セルロースに相当する。また、繊維への着色については、繊維の白色度で表すことができる。
【００９８】
スルホン化パルプ繊維製法では、スルホン化パルプ繊維の保水度を制御することによって、上述したスルホン化パルプ繊維における保水度で説明した利点に加えて製法におけるさらなる利点を得ることができる。以下、具体的に説明する。
【００９９】
ここで、パルプなどの繊維を解繊機等を用いて微細化してナノファイバー等の微細繊維を製造する際には、経済的にも環境的にも微細化効率が重要となる。
通常、このような微細化処理工程で行われる効率化向上の方法としては、微細化前の繊維の重合度を低下させて（つまり解繊機等に供給する繊維の繊維長を短くして）解繊機等に供給した際の解繊等への負荷を低下させるという方法が採用されている。
しかし、このような従来の方法では、微細化効率を向上させることができるものの、得られる微細繊維の平均繊維長が短くなるといった問題が生じている。
【０１００】
一方、得られる微細繊維の平均繊維長を長くするには、微細化前の繊維の重合度を高く維持した状態（つまり解繊機等に供給する繊維の繊維長を長くした状態）で解繊機等に供給する必要がある。
しかし、このような従来の方法では、微細繊維の繊維長をある程度は長くできるものの、繊維が非常に硬い状態（例えば、繊維を構成する微細繊維同士が強固に結合しているような状態）となっているので、解繊機等では容易に微細化することができない。
このため、解繊する際に多大なエネルギー（例えば、高圧ホモジナイザーを用いた場合にはその圧力を２００ＭＰａ以上にする）と時間（例えば、高速カッターを有する剪断装置（エムテクニック社製、クレアミックス）を用いた場合には３０分程度）を要することになり、作業効率の悪化はもちろん、微細化効率も非常に悪くなるといった問題が生じる。しかも、均質な繊維長を有する微細繊維を得にくいといった問題も発生している。
【０１０１】
これに対して、スルホン化パルプ繊維製法では、上述したようにスルホン化パルプ繊維が所定の保水度を有するように制御しながら調製することによって、上記のような従来の問題を解決することができるようになる。
【０１０２】
（保水度を高くした際の利点）
例えば、スルホン化パルプ繊維製法で製造したスルホン化パルプ繊維の保水度を高くすることによって（例えば、保水度を１８０％よりも高くする。より好ましくは２００％以上とし、さらに好ましくは２５０％以上とする。）、上述したようにスルホン化パルプ繊維を構成する微細繊維同士の結合力を弱めて、スルホン化パルプ繊維の表面や表面に近い内方に位置する部分をフィブリル化させやすくなる。
すると、スルホン化パルプ繊維を構成する繊維同士をほぐれ易くすることができるので、微細化処理する際に要するエネルギーを小さくすることができる。例えば、高圧ホモジナイザーを用いて微細化処理する場合にはその圧力を低くしたり、処理回数（パス数）を少なくしたりすることができる。したがって、エネルギー量の削減による環境への負荷を低減することができる。
しかも、微細化処理をスムースに行うことができるので、微細化処理に要する時間を短くできるので、生産性を向上させることができる。言い換えれば、生産性を向上させることができるので、製造コスト（生産コスト）を従来の技術で製造する場合と比べて安価にできるようになる。
さらに、微細化処理することにより、分散液に対して優れた透明性、優れた粘性を付与するスルホン化微細セルロース繊維を供給できるようになる。
【０１０３】
（保水度を低くした際の利点）
逆に、スルホン化パルプ繊維製法で製造したスルホン化パルプ繊維の保水度を低くすれば、以下のような利点が得られる。
スルホン化パルプ繊維の保水度が低くなるように製造すれば、かかる繊維中の水分量を少なくできるので、脱水性を向上させることができる。この場合、脱水がし易くなるので、固形分濃度が高いスルホン化パルプ繊維を製造することができる。すると、製造したスルホン化パルプ繊維を運搬する際における輸送コストを抑制することができるようになる。
しかも、製造工程において、スルホン化パルプ繊維を洗浄する工程を含む場合には、洗浄工程後の脱水がし易くなるので、操作性および作業性を向上させることができる。このため、上記目的でスルホン化パルプ繊維を製造する場合には、生産性を向上させることができる。言い換えれば、生産性を向上させることができるので、製造コスト（生産コスト）を従来の技術で製造する場合と比べて安価にできるようになる。
【０１０４】
したがって、スルホン化パルプ繊維製法では、製造したスルホン化パルプ繊維の保水度を調製することによって、供給先の求めに応じてスルホン化パルプ繊維の状態を適宜調整したスルホン化パルプ繊維を製造することができる。
【０１０５】
まとめると、スルホン化パルプ繊維製法を用いれば、上記のごときＡ）〜Ｄ）の効果を奏するスルホン化パルプ繊維を製造することができるので、品質安定性に優れ、取り扱い性に優れたスルホン化パルプ繊維を高い回収率（例えば、７０％以上の回収率）で製造することができる。
しかも、高品質なスルホン化パルプ繊維を安定して製造することができるので、所望の利用目的や用途に応じたスルホン化パルプ繊維を効率よく生産することができる。さらに、その製造コストも抑制することができる。
【０１０６】
以下、化学処理工程の各工程をより詳細に説明する。
【０１０７】
（接触工程）
スルホン化パルプ繊維製法の化学処理工程における接触工程は、セルロースを含む繊維原料に対してスルホン化剤と尿素および／またはその誘導体を接触させる工程である。この接触工程は、上記接触を起こさせることができる方法であれば、とくに限定されない。
例えば、スルホン化剤と尿素および／またはその誘導体を共存させた反応液に繊維原料を浸漬等させて反応液を含浸させてもよいし、繊維原料に対してかかる反応液を塗布してもよいし、繊維原料に対してスルホン化剤と尿素および／またはその誘導体をそれぞれ別々に塗布したり、含浸させたりしてもよい。
これらの方法のうち、上記反応液に繊維原料を浸漬させて繊維原料に反応液を含浸させる方法を採用すれば、均質にスルホン化剤と尿素および／またはその誘導体を繊維原料に対して接触させることができるので好ましい。
【０１０８】
（反応液の混合比）
上記反応液に繊維原料を浸漬させて繊維原料に反応液を含浸させる方法を採用する場合には、反応液に含まれるスルホン化剤と尿素および／またはその誘導体の混合比は、とくに限定されない。
例えば、スルホン化剤と尿素および／またはその誘導体は、濃度比（ｇ／Ｌ）において、４：１（1：０．２５）、２：１（1：０．５）、１：１、１：２．５となるように調整するこができる。
【０１０９】
スルホン化剤と尿素を水に溶解してそれぞれの濃度が、２００ｇ／Ｌと１００ｇ／Ｌになるように調整した場合には、濃度比（ｇ／Ｌ）において、スルホン化剤：尿素が２：１の反応液を調製することができる。言い換えれば、尿素は、スルファミン酸１００重量部に対して５０重量部となるように調製すれば、スルホン化剤：尿素が２：１の反応液を調製することができる。
また、スルホン化剤と尿素を水に溶解してそれぞれの濃度が、２００ｇ／Ｌと５００ｇ／Ｌになるように調整すれば、濃度比（ｇ／Ｌ）において、スルホン化剤：尿素が１：２．５の反応液を調製することができる。
【０１１０】
（反応液の接触量）
繊維原料に接触させる反応液の量もとくに限定されない。
例えば、反応液と繊維原料を接触させた状態において、反応液に含まれるスルホン化剤が、繊維原料の乾燥重量１００重量部に対して、１重量部〜２０，０００重量部であり、反応液に含まれる尿素および／またはその誘導体が、繊維原料の乾燥重量１００重量部に対して、１重量部〜１００，０００重量部となるように調製することができる。
【０１１１】
なお、保水度は、上述したような一般的な試験方法（例えば、ＪＡＰＡＮ  ＴＡＰＰＩ  紙パルプ試験方法Ｎｏ．２６：２０００に準拠した方法）で求めることができる。
【０１１２】
（反応工程）
接触工程でスルホン化剤と尿素および／またはその誘導体と水分を含んだ繊維原料は、次工程の反応工程に供給される。このスルホン化パルプ繊維製法の化学処理工程における反応工程は、上述したように繊維原料に含まれるセルロース繊維の水酸基に接触させたスルホン化剤のスルホ基を置換して、繊維原料に含まれるセルロース繊維にスルホ基を導入する工程である。
この反応工程は、セルロース繊維の水酸基にスルホ基を置換するスルホン化反応が可能な方法であれば、とくに限定されない。
【０１１３】
例えば、上記反応液を含浸させた繊維原料を所定の温度で加熱すれば、繊維原料に含まれるセルロース繊維にスルホ基を適切に導入することができる。
具体的には、スルホン化パルプ繊維製法の化学処理工程における反応工程において、加熱すれば、供給した繊維原料に対して熱を供給しながらスルホン化反応を進行させることができる。つまり、反応工程において加熱を行えば、上記反応液が含浸および／または付着した状態の繊維原料を乾燥しながら繊維原料に含まれるセルロース繊維の水酸基に対してスルホ基を導入するスルホン化反応を行わせることができる。
この場合、反応工程のおける加熱処理により、スルホン化反応を行わせる際の繊維原料の周囲の水分量（繊維原料に付着等した反応液中の水分量、つまり繊維原料中の含水率）を低減できるので、かかる水分による影響（例えば、反応障害や加水分解など）を抑制した状態で、スルホン化反応を行わせることができるようになる。
したがって、反応工程において、所定の温度で加熱しながら反応を行うことにより、供給した繊維原料に含まれるセルロース繊維へのダメージを抑制しつつ、セルロース繊維の水酸基に対するスルホ基の導入効率を向上させることができる。しかも、後述するように、短時間でセルロース繊維の所定の水酸基に対してスルホ基を適切に導入させることができる。
【０１１４】
なお、反応工程に供給する際の繊維原料は、上述したように水分を含んでいれば、とくに限定されない。例えば、反応工程に供給する際の繊維原料は、接触工程後の含水率が高い状態のものであってもよいし、反応工程に供給する前に脱水処理等して含水率を低くしてもよいし、乾燥処理等をしてさらに含水率を低くした状態にしてもよい。言い換えれば、反応工程に供給する際の繊維原料が、水分を含んでいない以外の状態つまり含水率が１％以上の非絶乾状態であれば、とくに限定されない。
【０１１５】
本明細書中では、このような含水率が１％以上の非絶乾状態の繊維原料を水分を含んだ状態（つまり湿潤状態）といい、反応液を含浸等させたままの状態のものやある程度脱水処理した状態のものはもちろん、ある程度乾燥処理した状態のものも本願明細書では湿潤状態という。
本明細書中では、絶乾とは、含水率が１％よりも低い状態のものをいう。そして、絶乾にする乾燥処理工程とは、例えば、塩化カルシウムや五酸化二リンなどの乾燥剤を入れたデシケータ等で減圧して乾燥処理する工程をいう。つまり、本願明細書中における反応工程に供給する前の繊維原料を乾燥処理する工程は、絶乾にする乾燥処理工程ではない。
【０１１６】
反応工程に供給する際の繊維原料が反応液を含浸等させたままの状態とは、例えば、反応液を接触させて水分がしたたり落ちるような状態、つまり、含水率が１００％に近い状態であってもよい。
また、反応工程に供給する際の繊維原料が上記接触工程後の繊維原料から水分をある程度除去したような状態とは、反応工程に供給する際に絶乾状態（反応工程へ供給する際の繊維原料の含水率が１％よりも低い状態）でない状態のことをいい、含水率が１％以上であればとくに限定されない。このような接触工程後の繊維原料から水分をある程度除去する方法は、上述したような、接触工程後の繊維原料を脱水等の処理してもよいし、脱水等の処理をした後に乾燥処理をしてもよいし、接触工程後の繊維原料を直接乾燥処理してもよい。この場合、水分がある程度除去されているので、取り扱い性や操作性が向上するという利点が得られる。脱水処理としては、例えば、吸引脱水や遠心脱水等の一般的な処理方法を採用することができ、反応工程へ供給する際の繊維原料の含水率が２０％〜８０％程度となるように調整することができる。また、乾燥処理としては、例えば、乾燥機などの一般的な装置を用いた乾燥処理を採用することができ、乾燥処理後の繊維原料の含水率が１％以上２０％よりも小さくなるように調整することができる。
【０１１７】
なお、本明細書中の含水率は、下記式で算出することができる。
含水率（％）＝１００−（繊維原料の固形分重量（ｇ）／接触工程後の含水率測定時における繊維原料の重量（ｇ））×１００
繊維原料の固形分重量（ｇ）は、測定に供する繊維原料自体の乾燥重量である。例えば、反応工程に供給される繊維原料の乾燥重量２ｇに対して、５０％程度の水分量を含む繊維原料を事前に乾燥機を用いて１０５℃で２時間乾燥させたものを測定して得られた値を用いることができる。
接触工程後の含水率測定時における繊維原料の重量（ｇ）は、接触工程後の測定時における繊維原料の重量である。例えば、上述した反応工程に供給する際の繊維原料の重量や、接触工程後の脱水処理をした後の繊維原料の重量、乾燥処理をした後の繊維原料の重量などが挙げることができる。
【０１１８】
（反応工程における反応温度）
反応工程における反応温度は、繊維の熱分解や加水分解反応を抑えながら、上記繊維原料を構成するセルロース繊維にスルホ基を導入できる温度であれば、とくに限定されない。
具体的には、接触工程後の繊維原料を直接的または間接的に上記要件を満たしながら加熱することができるものであればよい。このようなものとしては、公知の乾燥機や、減圧乾燥機、マイクロ波加熱装置、オートクレーブ、赤外線加熱装置、熱プレス機（例えば、アズワン（株）製、ＡＨ−２００３Ｃ）を用いたホットプレス法等を採用することができる。とくに、反応工程において、ガスが発生する可能性があるので、循環送風式の乾燥機を使用するのが好ましい。
【０１１９】
なお、接触工程後の繊維原料の形状はとくに限定されないが、例えば、シート状にしたものや、ある程度ほぐした状態で上記機器等を用いて加熱すれば、反応を均一に進行させやすくなるので好ましい。
【０１２０】
反応工程における反応温度は、上記要件を満たせば、とくに限定されない。
例えば、雰囲気温度は、２５０℃以下が好ましく、より好ましくは雰囲気温度が２００℃以下であり、さらに好ましくは雰囲気温度が１８０℃以下である。
加熱時における雰囲気温度が２５０℃よりも高くなると、上述したように熱分解が起こったり、繊維の変色の進行が早くなったりする。一方、反応温度が１００℃よりも低くなると、反応時間が長くなる傾向にある。
したがって、作業性の観点から、加熱時における反応温度（具体的には雰囲気温度）が１００℃以上２５０℃以下、より好ましくは１００℃以上２００℃以下、さらに好ましくは１００℃以上１８０℃以下となるように調整する。
【０１２１】
（反応工程における反応時間）
反応工程として上記加熱方法を採用した場合の加熱時間（つまり反応時間）は、上述したようにセルロース繊維にスルホ基を適切に導入することができれば、とくに限定されない。
【０１２２】
例えば、反応工程における反応時間は、反応温度を上記範囲となるように調整した場合、１分以上となるように調整する。より具体的には、５分以上が好ましく、より好ましくは１０分以上であり、さらに好ましくは２０分以上とする。
反応時間が１分よりも短い場合は、セルロース繊維の水酸基に対するスルホ基の置換反応がほとんど進行していないと推察される。一方、加熱時間をあまり長くしてもスルホ基の導入量の向上が期待できない傾向にある。
つまり、反応工程における反応時間は、繊維原料に反応液を接触させて繊維原料中のセルロース繊維の水酸基の一部をスルホ基に置換することができればよい。この反応工程を経て調製されたスルホン化パルプ繊維は、上記反応液と反応させることによって、反応前後における繊維長保持率（％）を高く維持することができるようになる（図４、図６参照）。
したがって、反応工程として上記加熱方法を採用した場合の反応時間は、とくに限定されないが、反応時間や操作性の観点から、５分以上３００分以内が好ましく、より好ましくは５分以上１２０分以内とするのがよい。
【０１２３】
とくに、後述する微細化処理後に得らえるスルホン化微細セルロース繊維を分散した分散液が、優れた粘性を発揮するようにするためには、反応工程において、反応後のスルホン化パルプ繊維が所定の状態に調製するのが好ましい。具体的には、反応工程において、加熱反応後に得らえるスルホン化パルプ繊維は、加熱反応に供するパルプ（繊維原料）と比べて、重合度の変化率が小さくなるように調製する。つまり、スルホン化パルプ繊維は、加熱反応に供するパルプ（繊維原料）に対して、重合度、結晶化度が高い状態に維持されるように調製する。言い換えれば、反応後の重合度と結晶化度の維持率が高くなるように調製する。
例えば、スルホン化パルプ繊維は、加熱反応に供するパルプ（繊維原料）に対して、重合度比（反応前後の重合度比（反応後の重合度／反応前の重合度））において、５０％以上である。好ましくは、この反応前後の重合度比（反応後の重合度／反応前の重合度）が５５％以上であり、より好ましくは６０％以上であり、さらに好ましくは８０％以上である。つまり、スルホン化パルプ繊維の繊維状態が、反応前後の重合度において、変化率が小さくなっている。逆にいうと、反応後の重合度の維持率が高くなっている。このため、後述する微細化処理工程で得られる解繊後のスルホン化微細セルロース繊維が分散した分散液において、優れた粘性を発揮させることができるようになる。
また、結晶化度においては、例えば、スルホン化パルプ繊維は、加熱反応に供するパルプ（繊維原料）に対して、結晶化度（つまり反応前後の結晶化度比（反応後の結晶化度／反応前の結晶化度））において８０％以上である。好ましくは、この反応前後の結晶化度比（反応後の結晶化度／反応前の結晶化度）が８５％以上であり、より好ましくは９０％である。つまり、スルホン化パルプ繊維は、反応前後の結晶化度の変化率が小さくなっている。逆にいうと、反応後の結晶化度の維持率が高くなっている。このため、後述する微細化処理工程で得られる解繊後のスルホン化微細セルロース繊維が分散した分散液において、優れた粘性を発揮させることができるようになる。
より具体的には、反応工程において重合度と結晶化度が高い状態に維持されるように、接触工程において、反応液に含まれるスルホン化剤と尿素および／またはその誘導体の混合比を調整する。例えば、濃度比において８：１〜１：５の範囲内となるように調整するのが好ましく、より好ましくは４：１〜１：２．５である。また、スルホン化剤は、重合度比と結晶化度比を調整する観点から、スルファミン酸が好ましい。（表１４、表１５参照）
【０１２４】
（スルホン化剤）
反応工程におけるスルホン化剤は、スルホ基を有する化合物であればとくに限定されない。
例えば、スルファミン酸、スルファミン酸塩、硫黄と共有結合する２つの酸素を持つスルホニル基を有するスルフリル化合物などを挙げることができる。なお、スルホン化剤として、これらの化合物を単独で用いてもよいし、２種以上を混合して用いてもよい。
スルホン化剤は、上記のような化合物であればとくに限定されないが、硫酸等と比べて酸性度が低く、スルホ基の導入効率が高く、低コストで、安全性が高いので取り扱い性の観点から、スルファミン酸を採用するのが好ましい。
【０１２５】
（尿素とその誘導体）
反応工程における尿素とその誘導体のうち、尿素の誘導体は、尿素を含有する化合物であればとくに限定されない。
例えば、カルボン酸アミド、イソシアネートとアミンの複合化合物、チアミドなどを挙げることができる。なお、尿素とその誘導体は、それぞれ単独で用いてもよいし、両者を混合して用いてもよい。また、尿素の誘導体は、上記化合物を単独で用いてもよいし、２種以上混合して用いてもよい。
尿素とその誘導体は、上記のような化合物であればとくに限定されないが、低コストで、環境負荷の影響が少なく、安全性が高いので取り扱い性の観点から、尿素を採用するのが好ましい。
【０１２６】
（繊維原料）
スルホン化パルプ繊維の製造方法に用いられる繊維原料は、上述したようにセルロースを含むものであればとくに限定されない。
例えば、一般的にパルプといわれるものを用いてもよいし、ホヤや海藻などから単離されるセルロースなどを含むものを繊維原料として採用することができるが、セルロース分子で構成されたものであれば、どのようなものであってもよい。
上記パルプとしては、例えば、木材系のパルプ（以下単に木材パルプという）や、溶解パルプ、コットンリンタなどの綿系のパルプ、麦わらや、バガス、楮、三椏、麻、ケナフのほか、果物等などの非木材系のパルプ、新聞古紙、雑誌古紙やダンボール古紙などから製造された古紙系のパルプなどを挙げることができるが、これらに限定されない。なお、入手のし易さの観点から、木材パルプが繊維原料として採用しやすい。
【０１２７】
この木材パルプには、様々な種類が存在するが、使用に際してとくに限定されない。例えば、針葉樹クラフトパルプ（ＮＢＫＰ）、広葉樹クラフトパルプ（ＬＢＫＰ）、サーモメカニカルパルプ（ＴＭＰ）などの製紙用パルプなどを挙げることができる。
なお、繊維原料として、上記パルプを使用する場合に上述した種類のパルプ１種を単独で用いてもよいし、２種以上を混合して用いてもよい。
【０１２８】
（乾燥工程）
反応工程に供給する際の繊維原料の状態は、上述したように、反応工程に供給する際に水分を含んだ状態であればよく、かかる状態を維持した状態であれば、接触工程と反応工程の間に乾燥工程を含んでいてもよい。
この乾燥工程は、反応工程の前処理工程として機能する工程であり、接触工程後の繊維原料の含水率を少なくする工程である。
【０１２９】
ここで、乾燥工程後の繊維原料は、含水率が１％以上になるように調整するのが望ましい。乾燥工程後の繊維原料の含水率が１％よりも低い状態つまり絶乾状態になるまで乾燥した状態の繊維原料を反応工程に供給した場合、絶乾状態により繊維原料における繊維間の水素結合が強固に作用して反応工程におけるスルホン化反応が適切に進行しにくくなる可能性がある。このため、乾燥工程においては、乾燥工程後の繊維原料の含水率が１％以上となるように調整するのが望ましい。
【０１３０】
また、乾燥工程を設ければ、つぎのような利点が得られる。
反応工程へ供給する際の繊維原料の含水率が多い場合には、反応工程における加熱反応でスルファミン酸や尿素等の一部が加水分解を受けて反応効率が低下する可能性があったり、条件によっては微細化用の繊維原料として望ましくない反応が起きてしまう可能性がある。そこで、上記加熱反応時における障害等の可能性を抑制する観点で、反応工程前に繊維原料の含水率を低くする乾燥工程を設けてもよい。
乾燥工程を設けることにより、次工程の反応工程において、上記障害等の可能性を抑制できるほか、エステル化反応の反応時間を短縮でき、しかも操作性を向上させることができるようになる。つまり、乾燥工程を設けることにより、接触工程後の繊維原料に付着している反応液中の水分を反応工程に供給する際に適切に除去した状態にできるので、反応工程に供給する際の繊維原料中のスルファミン酸の濃度を上昇させることができる。このため、反応工程において、繊維原料中の水酸基とスルファミン酸とのエステル化反応をより促進させやすくなるという利点が得られる。
【０１３１】
なお、乾燥工程において、乾燥工程後の繊維原料の含水率が上述したように１％以上となるように調整されていれば、その方法はとくに限定されない。例えば、乾燥機を用いて、乾燥工程後の繊維原料の含水率が雰囲気中の水分量とほぼ平衡状態となるように調整してもよいし、含水率が１５％以下、１０％以下、さらには５％程度にまでなるように調整してもよい。
【０１３２】
ここで、本明細書における平衡状態とは、処理施設内における雰囲気中の水分と原料中の水分が見かけ上出入りしなくなる状態のことを意味する。具体的には、一定時間乾燥させたのち、連続して測定した２回の重量の変化量が乾燥開始時の重量に対して１％以内となった状態を意味する（ただし、２回目の重量の測定は１回目に要した乾燥時間の半分以上とする）。
【０１３３】
乾燥工程における乾燥温度は、とくに限定されないが、反応工程における加熱反応の加熱温度よりも低い温度で乾燥するのが望ましい。加熱時における雰囲気温度が１００℃よりも高くなると、スルホン化剤等の分解が起こる可能性がある。一方、加熱時における雰囲気温度が２０℃よりも低いと、乾燥に時間がかかる。したがって、乾燥工程における乾燥温度は、例えば、乾燥時における雰囲気温度が１００℃以下が好ましく、より好ましくは２０℃以上１００℃以下であり、さらに好ましくは、５０℃以上１００℃以下である。つまり、乾燥工程における乾燥時の雰囲気温度は、１００℃以下が好ましく、操作性の観点では２０℃以上となるように調整するのが好ましい。
【０１３４】
（洗浄工程）
スルホン化パルプ繊維製法の化学処理工程における反応工程の後に、スルホ基を導入した後の繊維原料を洗浄する洗浄工程を含んでもよい。
スルホ基を導入した後の繊維原料は、スルホン化剤の影響により表面が酸性になっている。また、未反応の反応液も存在した状態となっている。このため、反応を確実に終了させ、余分な反応液を除去して中性状態にする洗浄工程を設ければ、取り扱い性を向上させることができるようなる。
【０１３５】
この洗浄工程は、スルホ基を導入した後の繊維原料がほぼ中性になるようにできれば、とくに限定されない。
例えば、スルホ基を導入した後の繊維原料が中性になるまで純水等で洗浄するという方法を採用することができる。
また、アルカリ等を用いた中和洗浄を行ってもよい。かかる中和洗浄を行う場合、アルカリ溶液に含まれアルカリ化合物としては、無機アルカリ化合物、有機アルカリ化合物などを挙げることができる。そして、無機アルカリ化合物としては、アルカリ金属の水酸化物、炭酸塩、リン酸塩等を挙げることができる。有機アルカリ化合物としては、アンモニア、脂肪族アミン、芳香族アミン、脂肪族アンモニウム、芳香族アンモニウム、複素環式化合物、複素環式化合物の水酸化物などを挙げることができる。
【０１３６】
＜スルホン化微細セルロース繊維の製造方法＞
スルホン化微細セルロース繊維は、図１に示すように、上記のごとくスルホン化パルプ繊維製法を用いて調製されたスルホン化パルプ繊維をスルホン化微細セルロース繊維製法における微細化処理工程に供給し、微細化することによって得られる。
【０１３７】
そして、スルホン化微細セルロース繊維製法では、微細化処理工程に供給されるスルホン化パルプ繊維が上記のごとく所定の繊維状態となるように調製されていれば、微細化処理後に、分散液に対して優れた粘性を付与することができるスルホン化微細セルロース繊維を調製することができる。そして、このような分散液の増粘性効果は、Ｃ６位にスルホ基を有することに起因して生じる現象である。このため、分散させた際に分散液に対して優れた粘性を付与するためには、スルホ基をＣ６位に優先的に導入したスルホン化微細セルロース繊維を調製することが重要となる。
【０１３８】
（微細化処理工程）
スルホン化微細セルロース繊維製法における微細化処理工程は、スルホン化パルプ繊維を微細化して所定の大きさの（例えば、ナノレベル）微細繊維にする工程である。
この微細化処理工程に用いられる処理装置は、上記機能を有するものであれば、とくに限定されない。
例えば、低圧ホモジナイザー、高圧ホモジナイザー、グラインダー（石臼型粉砕機）、ボールミル、カッターミル、ジェットミル、短軸押出機、２軸押出機、超音波攪拌機、家庭用のミキサーなどを使用することができるが、処理装置は、これらの装置に限定されるものはない。
これらのうち、材料に均等に力を加えることができ、均質化に優れているという点で、高圧ホモジナイザーを用いるのが望ましいが、かかる装置に限定されない。
【０１３９】
微細化処理工程において、高圧ホモジナイザーを用いる場合、上述した製法で得られたスルホン化パルプ繊維を水などの水溶性溶媒に分散させた状態で供給する。なお、以下では、スルホン化パルプ繊維を分散させた状態の溶液をスラリーという。
【０１４０】
このスラリーのスルホン化パルプ繊維の固形分濃度は、とくに限定されない。例えば、このスラリーのスルホン化パルプ繊維の固形分濃度が、０．１質量％〜２０質量％となるように調整した溶液を高圧ホモジナイザー等の処理装置に供給すればよい。
例えば、スルホン化パルプ繊維の固形分濃度が０．５質量％となるように調整したスラリーを高圧ホモジナイザー等の処理装置に供給した場合、同じ固形分濃度のスルホン化微細セルロース繊維が水溶性溶媒に分散した状態の分散液を得ることができる。つまり、この場合であればスルホン化微細セルロース繊維の固形分濃度が０．５質量％となるように調整された分散液を得ることができる。
【０１４１】
（微細化処理と保水度の関係）
また、微細化処理工程において供給されるスルホン化パルプ繊維の保水度は、上記装置等で微細化し易いように調整されていれば、とくに限定されない。
【０１４２】
例えば、微細化の処理効率や使用エネルギーの削減といった観点では、保水度を高くなるように調製したスルホン化パルプ繊維を使用するのが望ましい。そして、これらの観点では、スルホン化パルプ繊維の保水度としては、１５０％以上となるように調整するのが好ましい。とくに、２００％よりも高くなるように調製されたものを用いるのが好ましく、より好ましくは２２０％以上であり、さらに好ましくは２５０％であり、よりさらに好ましくは３００％以上であり、さらにより好ましくは５００％となるように調製されたものを用いるのがよい。一方、保水度が１０，０００％よりも高くなるとスルホン化処理後のスルホン化パルプ繊維の回収率が低下する傾向にある。
【０１４３】
したがって、微細化効率の観点および回収率の観点においては、微細化処理工程に供給する際のスルホン化パルプ繊維の保水度は、１５０％〜１０，０００％が好ましく、より好ましくは２００％〜１０，０００％であり、さらに好ましくは２２０％〜１０，０００％であり、さらにより好ましくは２５０％〜５，０００％であり、よりさらに好ましくは２５０％〜２，０００％である。
【０１４４】
なお、微細化処理工程に供するスルホン化パルプ繊維の保水度が高い場合には、以下の利点も得らえる。
【０１４５】
微細化処理工程に供するスルホン化パルプ繊維の保水度が高いほど繊維は膨潤しているので繊維はほぐれ易くなっている。
このため、上述したように微細化処理工程で用いる解繊機等の微細化効率を向上させることはもちろん、用いる解繊機等内で繊維が詰まるなどの不具合の発生を抑制できるという利点が得られる。このため、スムースな微細化（解繊）を行うことができるので、より高濃度のパルプ繊維を解繊機等で処理することができる。
【０１４６】
しかも、スムースな微細化（解繊）を行うことができるようになるので、微細化処理工程に要する時間をより短縮することができる。例えば、解繊機を使用する場合には少ない回数のパスで微細化することができる。
【０１４７】
ここで、従来、解繊処理の解繊機として高圧ホモジナイザーを用いる場合、高圧ホモジナイザーの解繊圧力が高圧になればなるほど処理能力が大きく落ちてしまうといった問題が生じている。例えば、所望の大きさの繊維を製造するために、解繊圧力が１００ＭＰａ以上で解繊処理を行う一般的な汎用機を用いた場合には、一時間当たりの処理量が数百Ｌと非常に製造効率が悪い。一方で、この解繊圧力を数十ＭＰａで行えば、一時間当たりの処理量を数千Ｌと、桁違いに高い量を処理することができる。しかし、解繊圧力を低く設定しているので、繊維を所望の大きさまで解繊することができないとった問題が生じている。つまり、従来、パルプの解繊処理においては、より低い解繊圧力で、より少ない処理回数での解繊処理が求められている。
本実施形態のスルホン化パルプ繊維では、保水度を調整することによって解繊性を向上させることができ、また本実施形態のスルホン化パルプ繊維の製造方法では、保水度を調整することによって優れた解繊性を有するスルホン化パルプ繊維を製造することができるので、上述したような解繊処理における問題も適切に解決することができる。
【０１４８】
とくに、スルホン化微細セルロース繊維を分散した分散液が優れた粘性を発揮するためには、スルホン化微細セルロース繊維のＣ６位へ優先的にスルホ基が導入されていることが重要である旨は上記のとおりである。そして、このような機能を発揮するスルホン化微細セルロース繊維を適切に調製するには、解繊前後の繊維状態を把握することが重要となる。
具体的には、スルホン化微細セルロース繊維製法では、解繊処理工程後に得られるスルホン化微細セルロース繊維は、解繊処理に供するスルホン化パルプ繊維と比べて、重合度の変化率が大きくなるように調製されている。つまり、スルホン化微細セルロース繊維は、解繊処理に供するスルホン化パルプ繊維に対して、重合度が低くなるように調製する。言い換えれば、解繊処理（微細化処理）後の重合度の維持率が低くなるように調製する。
例えば、スルホン化微細セルロース繊維は、解繊処理に供するスルホン化パルプ繊維に対して、重合度比（微細化処理後の重合度／微細化処理前の重合度）において、８５％以下である。好ましくは、この解繊処理前後の重合度比（微細化処理後の重合度／微細化処理前の重合度）が８０％以下であり、より好ましくは７０％以下である。
以上のごとく、スルホン化微細セルロース繊維は、解繊前後の重合度の変化率が大きくなることにより（逆にいうと、解繊前後の重合後の維持率が小さくなることにより）、スルホン化微細セルロース繊維を分散した際の分散液の粘性が高くできる傾向にある。
【０１４９】
また、スルホン化微細セルロース繊維製法では、解繊処理工程後に得られるスルホン化微細セルロース繊維は、解繊処理に供するスルホン化パルプ繊維と比べて、結晶化度の変化率が大きくなるように調製されている。つまり、スルホン化微細セルロース繊維は、解繊処理に供するスルホン化パルプ繊維に対して、結晶化度が低くなるように調製する。言い換えれば、解繊処理（微細化処理）後の結晶化度の維持率が低くなるように調製する。
例えば、スルホン化微細セルロース繊維は、解繊処理に供するスルホン化パルプ繊維に対して、結晶化度比（微細化処理後の結晶化度／微細化処理前の結晶化度）において、７５％以下である。好ましくは、この解繊処理前後の結晶化度比（微細化処理後の結晶化度／微細化処理前の結晶化度）が７０％以下であり、より好ましくは６０％以下である。
以上のごとく、スルホン化微細セルロース繊維は、解繊前後の結晶化度の変化率が大きくなることにより（逆にいうと、解繊前後の結晶化度の維持率が小さくなることにより）、スルホン化微細セルロース繊維を分散した際の分散液の粘性が高くできる傾向にある。
【０１５０】
したがって、本製法を用いることにより、硫黄導入量が所定の範囲内に入るように調整され、スルホン化の導入位置がＣ６位に優先的に行われるように調整され、重合度および／または結晶化度が所定の範囲内となるように調整されたスルホン化微細セルロース繊維が得られる。そして、かかるスルホン化微細セルロース繊維は、水などの溶液に分散した際、かかる分散液に対して所定の値以上の粘性を付与することができるになっている。
【０１５１】
なお、上記したスルホン化微細セルロース繊維の繊維形状は、Ｃ６位にスルホ基を有することに起因して生じる現象であり、この理由については後述する実施例にて詳細に説明する。
【実施例】
【０１５２】
本発明のスルホン化パルプ繊維の製造方法を用いることによって本発明のスルホン化パルプ繊維および本発明の誘導体パルプを製造することができ、本発明のスルホン化微細セルロース繊維の製造方法を用いることによって本発明のスルホン化微細セルロース繊維を製造できることを確認した。また、調製された本発明のスルホン化パルプ繊維および本発明のスルホン化微細セルロース繊維が所定の特性を有していることを確認した。
【０１５３】
＜実験１＞
実験１では、繊維原料として、針葉樹クラフトパルプ（ＮＢＫＰ）（平均繊維長が２．６ｍｍ）を使用した。以下では、実験に供したＮＢＫＰを単にパルプとして説明する。
パルプは、大量の純水で洗浄後、２００メッシュのふるいで水を切り、固形分濃度を測定後、乾燥させることなく実験に供した。
【０１５４】
（化学処理工程）
パルプを以下のように調製した反応液に加え撹拌してスラリー状にした。
このパルプを反応液に加えてスラリー状にする工程が、本実施形態のスルホン化パルプ繊維の製造方法の化学処理工程における接触工程に相当する。
【０１５５】
（反応液の調製）
スルホン化剤と尿素および／またはその誘導体が以下の濃度となるように調製した。
実験１では、スルホン化剤として、スルファミン酸（純度９８．５％、扶桑化学工業製）を使用し、尿素またはその誘導体として、尿素溶液（純度９９％、和光純薬工業製、型番；特級試薬）を使用した。
両者の混合比は、濃度比（ｇ／Ｌ）において、４：１（1：０．２５）、２：１（1：０．５）、１：１、１：２．５となるように混合し水溶液を調整した。具体的には、スルファミン酸と尿素は、以下のように混合した。
スルファミン酸／尿素比（（ｇ／Ｌ）／（ｇ／Ｌ））＝２００／５０、２００／１００、２００／２００、２００／５００、５０／２５、１００／５０、２００／１００
【０１５６】
反応液の調製の一例を以下に示す。
容器に水１００ｍｌを加えた。ついで、この容器にスルファミン酸２０ｇ、尿素１０ｇを加えて、スルファミン酸／尿素比（（ｇ／Ｌ）／（ｇ／Ｌ））が２００／１００（１：０．５）の反応液を調製した。つまり、尿素は、スルファミン酸１００重量部に対して５０重量部となるように加えた。
【０１５７】
（接触工程）
この調製した反応液に対してパルプ２ｇ（乾燥重量）を加えた。
例えば、上記スルファミン酸／尿素比（（ｇ／Ｌ）／（ｇ／Ｌ））が２００／１００（１：０．５）の反応液の場合、スルファミン酸は、パルプ１００重量部に対して、１０００重量部となるように調製した。また、尿素は、５００重量部となるように調製した。
【０１５８】
比較例１（「乾燥工程有条件」）、比較例２（「乾燥工程無条件」）として、反応液をスルファミン酸濃度２００ｇ／Ｌとして尿素を添加しない比較サンプル（スルファミン酸／尿素比（（ｇ／Ｌ）／（ｇ／Ｌ））＝２００／０）を調製した。比較例１、比較例２は、尿素を添加しない以外は、他の実験例と同様の操作を行った。
ブランクパルプとして、反応液に接触させていないＮＢＫＰ（ＢＬ）を使用した。
【０１５９】
反応液にパルプを添加して調製したスラリーを１０分間撹拌子を用いて撹拌した。撹拌後、スラリーをろ紙(Ｎｏ．２)を用いて吸引ろ過した。吸引ろ過は溶液が滴下しなくなるまで行った。吸引ろ過後、ろ紙からパルプを剥がし、ろ過したパルプを恒温槽の温度を５０℃に設定した乾燥機（いすゞ製作所製、型番；ＶＴＲ−１１５）に入れて含水率が平衡状態になるまで乾燥した。つまり、加熱反応の前に乾燥を行った状態のものを次工程の加熱反応の工程に供給した。以下では、この乾燥を行った条件のものを単に「乾燥工程有条件」という。
【０１６０】
反応液にパルプを接触させる工程が、本実施形態のスルホン化パルプ繊維の製造方法の化学処理工程における接触工程に相当する。スラリーを吸引濾過する工程が、本実施形態のスルホン化パルプ繊維の製造方法の化学処理工程における脱水処理工程に相当する。そして、ろ過後のパルプを乾燥させる工程が、本実施形態のスルホン化パルプ繊維の製造方法の化学処理工程における乾燥工程に相当する。
【０１６１】
なお、加熱反応の前に上記条件の乾燥を行った「乾燥工程有条件」のパルプおよび加熱反応の前に上記条件の乾燥を行わなかった「乾燥工程無条件」のパルプは、いずれも本実施形態の非絶乾状態のパルプに相当する。また、「乾燥工程有条件」および「乾燥工程無条件」のいずれの条件で調製されたパルプもその含水率は、全て１％以上であった。
【０１６２】
含水率は、下記式を用いて算出した。また、平衡状態の評価方法は、恒温槽の温度を５０℃に設定した上記乾燥機にて１時間乾燥後、連続して測定した２回の重量の変化量が乾燥開始時の重量に対して１％以内となった状態を平衡状態にあるとした（ただし、２回目の重量の測定は１回目に要した乾燥時間の半分以上とした）。
含水率（％）＝１００−（パルプの固形分重量（ｇ）／反応液に接触させた後の含水率測定時におけるパルプ重量（ｇ））×１００
パルプの固形分重量（ｇ）とは、測定対象のパルプ自体の乾燥重量をいい、本実験では実験に供した乾燥パルプ２ｇが相当する。なお、乾燥パルプの重量は、上記乾燥機を用いて温度１０５℃、２時間乾燥したものを測定した。
本実験では、吸引脱水した後のパルプ重量や、乾燥後のパルプ重量が、反応液に接触させた後の含水率測定時におけるパルプ重量（ｇ）に相当する。
実験では、吸引ろ過後のパルプの含水率は、５０％〜８０％であり、全て８０％以下であった。また、「乾燥工程有条件」の乾燥後のパルプの含水率は、数％〜１０％程度（乾燥温度５０℃）であった。
【０１６３】
（反応工程）
ついで、この乾燥したパルプを次工程の加熱反応の工程に供して加熱反応を行わせた。
加熱反応には、乾燥機（いすゞ製作所製、型番；ＶＴＲ−１１５）を用いた。
加熱反応の反応条件は以下の通りとした。
恒温槽の温度：１００℃、１２０℃、１４０℃、加熱時間：５分、２５分、６０分、１２０分
【０１６４】
この加熱反応が、本実施形態のスルホン化パルプ繊維の製造方法の化学処理工程における反応工程に相当する。また、加熱反応における反応条件の温度が、本実施形態のスルホン化パルプ繊維の製造方法の化学処理工程における反応工程の反応温度に相当し、加熱反応における反応条件の加熱時間が、本実施形態のスルホン化パルプ繊維の製造方法の化学処理工程における反応工程の反応時間に相当する。
【０１６５】
加熱反応後、反応させたパルプを中性になるまで純水で洗浄して、スルファミン酸/尿素処理パルプを調製した（実施例１〜１６）。
【０１６６】
この反応させたパルプを中性になるまで純水で洗浄する工程が、本実施形態のスルホン化パルプ繊維の製造方法の化学処理工程における洗浄工程に相当する。
また、調製されたスルファミン酸/尿素処理パルプが、本実施形態の誘導体パルプに相当し、スルファミン酸/尿素処理パルプを構成する反応パルプ繊維が本実施形態のスルホン化パルプ繊維に相当する。つまり、本実施形態の誘導体パルプに相当するスルファミン酸/尿素処理パルプは、本実施形態のスルホン化パルプ繊維に相当する反応パルプ繊維であるスルファミン酸/尿素処理パルプ繊維のみを集合させたものである。
【０１６７】
なお、乾燥工程を省略する場合は、吸引ろ過後、ろ紙からパルプを剥がしたものをそのまま加熱反応に供した。つまり、加熱反応の前に上述したような乾燥を行わず、直接次工程の加熱反応に供給した。次工程の加熱反応の反応条件は、上述と同様の条件下で行った。なお、以下では、この乾燥を行わなかった条件のものを単に「乾燥工程無条件」という（実施例１７〜２２）。
【０１６８】
（微細化処理工程）
ついで、調製されたスルファミン酸/尿素処理パルプを高圧ホモジナイザー（ＧＥＡニロソアビ社製、型番；Ｐａｎｄａ  Ｐｌｕｓ  ２００）を用いてナノ化（微細化）を行ってナノセルロースを調製した。
高圧ホモジナイザーの処理条件は、以下の通りとした。
高圧ホモジナイザーに供給するスラリー中のスルファミン酸/尿素処理パルプの固形分濃度は、０．５質量％となるように調製した。高圧ホモジナイザーの解繊圧力は、１２０〜１４０ＭＰａとした。
なお、各スルファミン酸/尿素処理パルプは、高圧ホモジナイザーで解繊回数３回（３パス）処理することによりナノセルロース繊維を調製した。
【０１６９】
この高圧ホモジナイザーを用いた解繊操作が、本実施形態のスルホン化微細セルロース繊維の製造方法における微細化処理工程に相当する。そして、調製されたナノセルロース繊維が、本実施形態のスルホン化微細セルロース繊維に相当する。
【０１７０】
（パルプ収率（％））
化学処理前後でのパルプの収率を下記式から求めた。
化学処理後のパルプの回収は３００ｍｅｓｈワイヤーを用いて行った。
収率（％）＝（化学処理工程後に回収したパルプの固形分重量（ｇ）／化学処理工程前に仕込んだパルプの固形分重量（ｇ））×１００
本実験では実験に供した乾燥パルプ２ｇが、「化学処理工程前に仕込んだパルプの固形分重量（ｇ）」に相当する。
【０１７１】
（元素分析(硫黄)）
化学処理後のパルプに含まれる硫黄分を燃焼イオンクロマトグラフにより求めた。測定方法はＩＥＣ  ６２３２１の測定条件に準拠して測定した。
燃焼装置：三菱ケミカルアナリテック社製、型番；ＡＱＦ−２１００  Ｈ
イオンクロマト：サーモフィッシャーサイエンス社製、型番；ＩＣＳ−１６００
【０１７２】
（保水度の測定）
化学処理後の繊維の保水度の測定は、以下に示すようにＴＡＰＰＩ  Ｎｏ．２６に準拠して行った。
保水度とは、測定の対象とするパルプスラリーを遠心カップと呼ぼれる容器中で脱水後、容器ごと遠心沈澱管中に入れ、３０００Ｇの遠心力で、１５分間遠心分離した後、パルプ中に残存する水の量を乾燥後の試料重量に対する割合で表示した値である。
本実験では、遠心カップには、３００メッシュワイヤを貼った塩ビ管（外径３．４ｃｍ、内径２．６ｃｍ、長さ７．５ｃｍ、底部より１．８ｃｍの内部にメッシュを貼り付け）のカップを用いた。遠心処理には、（株）久保田製作所製ＫＵＢＯＴＡ  ＫＲ／７０２型の遠心分離機を用いた。
【０１７３】
まず、スルホン化処理後の洗浄パルプ（スルファミン酸/尿素処理パルプ）を、３００メッシュの金網ザルで、パルプの固形分量が１〜１０％の範囲になるように脱水し、固形分量で０．５ｇのパルプを図り取る。図り取ったパルプを遠心カップに入れ、吸引ろ過を行い、水分がパルプ表面から引いたところで吸引を止める。その後、遠心脱水（３０００Ｇ、１５分間）し、遠心カップ内のメッシュ上の湿潤パルプ重量と、乾燥後のパルプ重量の比から下記式を用いて保水度を算出した。遠心処理中の内部温度は、２０℃±５℃の条件で行った。
保水度（％）＝100×（遠心処理後の湿潤パルプ重量（ｇ）−乾燥パルプ重量（ｇ）)／乾燥パルプ重量（ｇ）
【０１７４】
（ＦＥ−ＳＥＭを用いた繊維形態の観察）
化学処理後のパルプの表面観察は、ＦＥ−ＳＥＭ（日本電子（株）社製、型番；ＪＳＭ−７６１０）を用いて行った。試料は、微細繊維分散液の溶媒をｔ−ブチルアルコールに置換し、凍結乾燥したものをオスミウムによりコーティングして観察に供した。
【０１７５】
（繊維の配向性の測定）
パルプのＦＥ−ＳＥＭ画像を画像解析し、繊維の配向性を評価した。
画像解析ソフトにはＦｉｂｅｒＯｒｉ８ｓ０３を用いた。このソフトは紙表面の繊維配向を学術的に評価することにも用いられている。
【０１７６】
（白色度の測定）
白色度の測定は、ＪＩＳ  Ｐ  ８１４８：２００１  紙、板紙及びパルプ−ＩＳＯ白色度（拡散青色光反射率）に準拠して測定した。
測定に用いるサンプルは、化学処理後のパルプを水で洗浄し、凍結乾燥後のものを用いた。
白色度の測定は、調製したサンプルのパルプをＩＳＯ白色度計（日本電色工業（株）製：ＰＦ−１０）にセットし、白色度を測定した。
【０１７７】
（ＳＰＭを用いた繊維形態の観察および繊維幅の測定）
高圧ホモジナイザー処理後のナノセルロース繊維を純水で固形分濃度０．００１〜０．００５質量％に調製し、ＰＥＩ(ポリエチレンイミン)をコーティングしたシリカ基盤上にスピンコートを行った。
このシリカ基盤上のナノセルロース繊維の観察を、走査型プローブ顕微鏡（島津製作所製、型番；ＳＰＭ−９７００）を用いて行った。
繊維幅の測定は、観察画像中の繊維をランダムに２０本選び測定した。
【０１７８】
（ヘイズ値の測定および全光線透過率の測定）
ヘイズ値の測定および全光線透過率の測定には、ナノセルロース繊維を純水で、固形分濃度が０．５質量％となるように調製した測定溶液を用いた。
なお、微細化処理工程において、高圧ホモジナイザーに供給したスラリー中のスルファミン酸/尿素処理パルプの固形分濃度（処理パルプ固形分濃度）が０．５質量％となるように調製したものは、微細処理後に得られた分散液中のナノセルロース繊維の固形分濃度も同じ０．５質量％となる。このため、この分散液は、調整することなく、そのままナノセルロース繊維の固形分濃度が０．５質量％として測定に供した。
【０１７９】
調製した測定溶液から所定量を分取して分光光度計（日本分光（株）社製、型番；Ｖ−５７０）に積分球形（日本分光（株）製  ＩＳＮ−４７０）を取り付け、ヘイズ値の測定および全光線透過率を以下のとおり測定した。なお、測定方法は、ＪＩＳ  Ｋ  ７１０５の方法に準拠して行った。
純水を入れた石英セルをブランク測定値とし、０．５質量％のナノセルロース分散液の光透過度を測定した。測定波長の範囲は、３８０〜７８０ｎｍとした。
全光線透過率（％）およびヘイズ値（％）の算出は、分光光度計により得られた数値から付属の計算ソフトを用いて計算した。
【０１８０】
上記分光光度計に供した測定溶液が、本実施形態のスルホン化微細セルロース繊維の製造方法における分散液に相当する。
【０１８１】
（重合度の測定）
ＪＩＳ  Ｐ  ８２１５（１９９８）に従い、ナノセルロース繊維の極限粘度（固有粘度）Ａ法を参考に、ナノセルロース繊維の極限粘度（固有粘度）を測定した。測定時の変更点として、原料としてパルプおよびナノセルロース繊維を固形分量で０．１ｇ計り取り実験に用い、３回の測定の平均値を測定値とした。そして、各固有粘度（η）から、下記式により、ナノセルロース繊維の重合度（ＤＰ）を算出した。なお、この重合度は、粘度法によって測定された平均重合度であることから、「粘度平均重合度」と称されることもある。
ＤＰ＝１．７５×[η]
【０１８２】
（実験１の結果）
（スルファミン酸/尿素処理パルプの実験結果）
表１、表２は、スルファミン酸/尿素処理パルプ繊維の特性表である。表１には、実施例１〜１６、ＢＬおよび比較例１について示す。表２には、実施例１７〜２２、ＢＬおよび比較例２について示す。
【０１８３】
【表１】
0006966606.tif 000002
【０１８４】
【表２】
0006966606.tif 000003
【０１８５】
表１は、加熱反応前に乾燥を行った条件下（乾燥工程有条件）でのスルファミン酸/尿素処理パルプ繊維の特性表である（実施例１〜１６）。
表２は、加熱反応前に乾燥を行わなかった条件下（乾燥工程無条件）でのスルファミン酸/尿素処理パルプ繊維の特性表である（実施例１７〜２２）。
【０１８６】
図２〜図６は、スルファミン酸/尿素処理パルプ繊維の特性を具体的に示したものである。
図２は、乾燥工程有条件下で得られたスルファミン酸/尿素処理パルプ繊維の硫黄導入量（ｍｍｏｌ／ｇ）および保水度（％）と反応液のスルファミン酸／尿素比（（ｇ／Ｌ）／（ｇ／Ｌ））との関係を示したグラフである（実施例１３〜１６、比較例１）。
図３は、乾燥工程無条件下で得られたスルファミン酸/尿素処理パルプ繊維の保水度（％）と反応液のスルファミン酸／尿素比（（ｇ／Ｌ）／（ｇ／Ｌ））との関係を示したグラフである（実施例１７〜２２、比較例２）。
図４（Ａ）は、乾燥工程有条件下で得られたスルファミン酸/尿素処理パルプ繊維のパルプ繊維長（ｍｍ）と反応液のスルファミン酸／尿素比（（ｇ／Ｌ）／（ｇ／Ｌ））との関係を示したグラフであり、図４（Ｂ）は、乾燥工程有条件下で得られたスルファミン酸/尿素処理パルプ繊維の化学処理前後の繊維長維持率（％）と反応液のスルファミン酸／尿素比（（ｇ／Ｌ）／（ｇ／Ｌ））との関係を示したグラフである（実施例１３〜１６、比較例１）。
図５は、乾燥工程有条件下で得られたスルファミン酸/尿素処理パルプ繊維の硫黄導入量（ｍｍｏｌ／ｇ）と反応温度との関係を示したグラフである（実施例１〜１２）。
図６（Ａ）は、乾燥工程有条件下で得られたスルファミン酸/尿素処理パルプ繊維の繊維長（ｍｍ）と反応温度と処理時間の関係を示したグラフであり、図６（Ｂ）は、乾燥工程有条件下で得られたスルファミン酸/尿素処理パルプ繊維の化学処理前後の繊維長維持率（％）と反応温度と処理時間の関係を示したグラフである（実施例１〜１２）。
【０１８７】
実験結果から、スルファミン酸と尿素の濃度比において、尿素の混合割合を調整することによって、「乾燥工程有条件」、「乾燥工程無条件」に関わらず、硫黄導入量（ｍｍｏｌ／ｇ）が０．５６ｍｍｏｌ／ｇ〜０．９７ｍｍｏｌ／ｇで調整されたスルファミン酸/尿素処理パルプ繊維（例えば図２参照）を調製できることが確認できた。
【０１８８】
図２または図３に示すように、「乾燥工程有条件」、「乾燥工程無条件」に関わらず、スルファミン酸と尿素の濃度比において、尿素の混合割合を調整することによって、保水度が２５０％〜４６００％の範囲で制御されたスルファミン酸/尿素処理パルプ繊維を調製できることが確認できた。つまり、スルファミン酸と尿素の濃度比を調整することによって、硫黄導入量および保水度が制御されたスルファミン酸/尿素処理パルプ繊維を調製できることが確認できた。
なお、図２および図３から、スルファミン酸/尿素処理パルプ繊維の硫黄導入量と保水度は、似たような傾向となったことから、両者間には何らかの関係性があるものと推察された。
【０１８９】
図４に示すように、尿素を混合しなかった比較例１と比べて繊維長が長いスルファミン酸/尿素処理パルプ繊維を調製できることが確認できた。つまり、製造工程において、尿素を混合することによって、スルファミン酸による短繊維化を防止したスルファミン酸/尿素処理パルプ繊維を調製できることが確認できた。
しかも、反応後の繊維の長さが反応前と比較してほぼ同じ長さに維持されたスルファミン酸/尿素処理パルプ繊維を調製できることが確認できた。
【０１９０】
図５、図６に示すように、反応温度や加熱時間を調整することによって、硫黄導入量および繊維長が制御されたスルファミン酸/尿素処理パルプ繊維を調製できることが確認できた。
図５に示すように、スルファミン酸/尿素処理パルプ繊維の硫黄導入量を０．５ｍｍｏｌ／ｇ以上とするには、１２０℃または１４０℃の条件下において、１５分以上とすればよく、両者よりも温度が低い１００℃の条件下においては、３５分以上とすればよいことが確認できた。
また、図６に示すように、スルファミン酸/尿素処理パルプ繊維の繊維長を長くするには、温度が低い条件のものが好ましいことが確認できた。
【０１９１】
図７は、スルファミン酸/尿素処理パルプ繊維（乾燥工程有、反応条件：温度１２０℃、時間２５分）の表面拡大写真（５万倍）である。
図７（Ａ）〜（Ｄ）は、それぞれスルファミン酸／尿素比が２００／５０（１：０．２５）、２００／１００（１：０．５）、２００／２００（１：１）、２００／５００（１：２．５）の表面拡大写真である（実施例１３〜１６）。
図７（Ｅ）は、比較例として示したＮＢＫＰ（ＢＬ）の表面拡大写真である。
【０１９２】
図７（Ａ）〜（Ｄ）のスルファミン酸/尿素処理パルプ繊維の硫黄導入量は、それぞれ（Ａ）０．５６ｍｍｏｌ／ｇ、（Ｂ）０．８４ｍｍｏｌ／ｇ、（Ｃ）０．９７ｍｍｏｌ／ｇ、（Ｄ）０．６５ｍｍｏｌ／ｇであった。
図７（Ａ）〜（Ｄ）のスルファミン酸/尿素処理パルプ繊維の保水度は、それぞれ（Ａ）９８０％、（Ｂ）１９２０％、（Ｃ）１１２０％、（Ｄ）２５０％であった。
【０１９３】
【表３】
0006966606.tif 000004
【０１９４】
表３、図８、図９はスルファミン酸/尿素処理パルプ繊維と表面繊維の配向度との関係を示したものである（実施例１３〜１６、ＢＬ）。
表３は、スルファミン酸/尿素処理パルプ繊維と表面繊維の配向度の関係を示したものであり、図８は、スルファミン酸/尿素処理パルプ繊維の表面繊維の配向度とスルファミン酸/尿素の関係を示したグラフである。
【０１９５】
図９はスルファミン酸/尿素処理パルプ繊維（乾燥工程有、反応条件：温度１２０℃、時間２５分）の表面拡大写真（１０万倍）である（実施例１３〜１６）。
図９（Ａ）〜（Ｄ）は、それぞれスルファミン酸／尿素比が２００／５０（１：０．２５）、２００／１００（１：０．５）、２００／２００（１：１）、２００／５００（１：２．５）の表面拡大写真である。
図９（Ｅ）は、比較例として示したＮＢＫＰ（ＢＬ）の表面拡大写真である。
図９（Ａ）〜（Ｄ）のスルファミン酸/尿素処理パルプ繊維の配向度は、それぞれ（Ａ）１．１８、（Ｂ）１．０４、（Ｃ）１．１０、（Ｄ）１．３０であった。
【０１９６】
本測定方法では、配向度（配向強度）が１．１以下は無配向であり、１．１〜１．２はやや配向しており、１．２以上は強い配向となっていると判断した。
【０１９７】
この実験結果から、スルファミン酸と尿素の濃度比において、反応液の尿素の混合割合を低くすることによって、表面の繊維の配向性をランダムな状態にさせたスルファミン酸/尿素処理パルプ繊維を調製できることが確認できた。そして、その逆に、尿素の混合割合を大きくすると、表面の繊維の配向性が整った状態のスルファミン酸/尿素処理パルプ繊維を調製できることが確認できた。つまり、スルファミン酸と尿素の濃度比を調整することによって、表面の繊維配向性を制御できるスルファミン酸/尿素処理パルプ繊維を調製できることが確認できた。
【０１９８】
また、この実験結果から、スルファミン酸/尿素処理パルプ繊維の表面繊維の配向度は、スルファミン酸/尿素処理パルプ繊維のフィブリル化の程度を示す指標にできることが確認できた。そして、配向度と保水度は、スルファミン酸／尿素比が２００／１００付近を境に特定の傾向を示すことが確認されたことから（例えば、図２と図８を参照）、保水度を調整することによって、スルファミン酸/尿素処理パルプ繊維のフィブリル化を制御できることが確認できた。
【０１９９】
図１０は、スルファミン酸/尿素処理パルプ繊維の解繊処理のし易さを確認した図であり、代表として、「乾燥工程有条件」のスルファミン酸/尿素処理パルプ繊維を用いた結果を示したものである。
図１０（Ａ）に示すように、解繊回数３回（３パス）で平均繊維幅を２０ｎｍ以下のスルファミン酸/尿素処理パルプ繊維が得られることが確認できた。一方、化学処理を行っていない微細繊維（つまりブランクパルプのＮＢＫＰ）は、解繊回数２０回（２０パス）しても平均繊維幅が３０ｎｍ〜５０ｎｍであり、平均繊維幅２０ｎｍ以下のものは得ることができなかった。
図１０の写真は、解繊後の微細繊維をＦＥ−ＳＥＭで観察し、観察画像中の繊維幅の測定状況を示したものである。繊維の幅の測定には１０万倍の拡大写真を用いた。画像内の繊維幅（例えば、図１０の白抜き矢印で示した繊維の幅）の測定方法として、観察画像に二本の対角線を引き、対角線の交点を通過する直線を任意に二本引き、これらの直線と交錯する繊維の幅を目視で計測した。平均繊維幅は、５０本の繊維の平均値から求めた。
【０２００】
【表４】
0006966606.tif 000005
【０２０１】
表４は、「乾燥工程有条件」のスルファミン酸/尿素処理パルプ繊維と白色度の関係を示したものであり、図１１は、スルファミン酸/尿素比と白色度の関係を示したグラフである（実施例１３〜１６、比較例１、ＢＬ）。
【０２０２】
表４および図１１から、反応液に尿素を混合することによって、スルファミン酸による繊維への着色を抑制したスルファミン酸/尿素処理パルプ繊維を調製できることが確認できた。
また、スルファミン酸と尿素の濃度比において、尿素の混合割合を調整することによって、白色度を制御したスルファミン酸/尿素処理パルプ繊維を調製できることが確認できた。
【０２０３】
（ナノセルロース繊維の実験結果）
表５は、「乾燥工程有条件」のナノセルロース繊維の特性表である（実施例２３〜３９）。
表６は、「乾燥工程無条件」のナノセルロース繊維の特性表である（実施例４０〜５５）。
【０２０４】
【表５】
0006966606.tif 000006
【０２０５】
【表６】
0006966606.tif 000007
【０２０６】
表５は、乾燥を行った条件下（乾燥工程有条件）で得られたナノセルロース繊維の特性表である。表５において、実施例３９は、他の実施例（例えば実施例３６）と同様に「乾燥工程有条件」下でスルファミン酸/尿素処理パルプ繊維を調製した後、微細化処理したものである。また、表５において、実施例３９と実施例３６は、スルファミン酸／尿素比（（ｇ／Ｌ）／（ｇ／Ｌ））がいずれも２：１であるので、関係性を確認する隣接して表示した。
表６は、乾燥を行わなかった条件下（乾燥工程無条件）で得られたナノセルロース繊維の特性表である。表６において、下の表は表２の実施例１７〜２０を微細化処理したものであり、上の表の実施例４０〜５１は、他の他の実施例（例えば実施例１７）と同様に「乾燥工程無条件」下でスルファミン酸/尿素処理パルプ繊維を調製した後、微細化処理したものである。
【０２０７】
図１２〜図１４は、ナノセルロースの特性を具体的に示したものである。
図１２は、乾燥工程有条件下で得られたナノセルロース繊維の全光線透過率（％）およびヘイズ値（％）と反応液のスルファミン酸／尿素比（（ｇ／Ｌ）／（ｇ／Ｌ））との関係を示したグラフである（実施例３５〜３８、比較例３）。
図１３は、乾燥工程無条件下で得られたナノセルロース繊維の全光線透過率（％）およびヘイズ値（％）と反応液のスルファミン酸／尿素比（（ｇ／Ｌ）／（ｇ／Ｌ））との関係を示したグラフである（実施例５２〜５５、比較例４）。
図１４は、乾燥工程有条件下で得られたナノセルロース繊維の重合度（つまりナノセルロース繊維の平均繊維長に相当するもの）と反応液のスルファミン酸／尿素比（（ｇ／Ｌ）／（ｇ／Ｌ））との関係を示した図である（実施例３５〜３８、ＢＬ、比較例３）。
【０２０８】
比較例３、比較例４として、反応液をスルファミン酸濃度２００ｇ／Ｌとして尿素を添加しない比較サンプル（スルファミン酸／尿素比（（ｇ／Ｌ）／（ｇ／Ｌ））＝２００／０）を調製した。尿素を添加しない以外は、他の実験例と同様の操作を行った。
【０２０９】
この実験結果から、表５、表６に示すように、ナノセルロース繊維の平均繊維幅は、すべて２０ｎｍ以下に調製できることが確認できた。
表５、表６、図１２、図１３に示すように、測定溶液（つまり分散液）のナノセルロース繊維の固形分濃度が０．５質量％となるように調製した場合、全てにおいて全光線透過率（％）が９０％以上となっており、しかもヘイズ値（％）が、４２．７％、２３．９％のものが一部存在するものの、それ以外は全て２０％以下であり、その大半において１５％以下のナノセルロース繊維を調製することができることが確認できた。つまり、「乾燥工程有条件」、「乾燥工程無条件」に関わらず、得られたナノセルロース繊維は、分散液における分散性を向上させ、しかも非常に高い透明性を有するナノセルロース繊維を調製できることが確認できた。なお、分散液の透明性とは、分散液の透明性を全光線透過率で評価し、分散液の濁りをヘイズ値で評価したものである。言い換えれば、反応工程に供給する際のパルプが、水分を含まない絶乾（つまり含水率が１％よりも低いもの）以外であれば、透明性の高いナノセルロース繊維および保水度の高いスルファミン酸/尿素処理パルプ繊維を調製することができることが確認できた。
【０２１０】
なお、透明性が求められている市販の樹脂フィルムにおいて、高い透明性を有するメタクリル製のフィルムの全光線透過率（％）は９０％程度であり、汎用樹脂であるポリエチレン製のフィルムのヘイズ値（％）は２０％程度であることから、実験で得られたナノセルロース繊維は、従来の市販品と同程度またはそれ以上の品質を有していることが確認できた。
【０２１１】
図１４に示すように、ナノセルロース繊維は、重合度３８６〜４７８となるように調製できることが確認できた。この値は、スルファミン酸のみの条件下で得られナノセルロース繊維（比較例Ｂ）と比べて高くできることが確認できた。つまり、反応液において尿素を混合することによって、重合度（つまり繊維長）を向上させたナノセルロース繊維が得らえることが確認できた。言い換えれば、繊維間のからみあいがし易くなったナノセルロース繊維を調製できることが確認できた。
なお、重合度を４００、グルコース１分子の軸方向の長さを約５Å（約０．５ｎｍ）とした場合、繊維長が約２００ｎｍのナノセルロース繊維を得ることができることが確認できた。
【０２１２】
表７は、スルファミン酸に類似した化合物を反応液として使用した場合の実験結果を示したものである（実施例５３、比較例５、ＢＬ）。
【０２１３】
【表７】
0006966606.tif 000008
【０２１４】
この実験では、スルファミン酸に類似した化合物として、硫酸塩(硫酸水素アンモニウム)を使用した。実験方法としては、スルファミン酸の代わりに硫酸水素アンモニウムを用いた以外は同様の方法で行った。
表７に示すように、比較例５において、解繊回数３回（３パス）では、硫酸塩(硫酸水素アンモニウム)／尿素系パルプ繊維を解繊することができなかった。
なお、表７には、比較のために表６の実施例５３を示した。
【０２１５】
この実験結果から、尿素は、硫酸塩(硫酸水素アンモニウム)を用いたスルホン化において、スルファミン酸/尿素の系と同様の機能（例えば、触媒として機能など）を発揮しないか、または発揮しても十分に機能していないことが確認できた。
したがって、スルファミン酸/尿素の系では、硫酸塩(硫酸水素アンモニウム)を用いてスルホン化する場合と比べて、微細化効率を向上させることができ、しかも、スルホン化の程度を向上させることができることが確認できた。
【０２１６】
＜実験２＞
実験２では、スルファミン酸/尿素処理パルプ繊維の保水度を調整することによって、解繊がし易いスルファミン酸/尿素処理パルプ繊維を調製できることを確認した。
【０２１７】
解繊のし易さの評価は、（実験１）で得られたスルファミン酸/尿素処理パルプ（実施例１３〜１６、比較例１）を固形分濃度が０．２質量％となるように調製したスラリーを高圧ホモジナイザーに供給し、調製されたナノセルロース繊維が分散した分散液に含まれる繊維残存率に基づいて評価した（実施例５６〜５９、比較例６）。
また、かかる固形分濃度における全光線透過率（％）およびヘイズ値（％）もそれぞれ確認した。
【０２１８】
高圧ホモジナイザーの条件は以下の通りとした。
まず、高圧ホモジナイザー（株式会社コスにじゅういち社製、型番；Ｎ２０００−２Ｃ−０４５型）を用いて予備解繊を行った。予備解繊は、解繊圧力１０ＭＰａで解繊回数２回、５０ＭＰａで解繊回数１回で処理した。そして、この予備解繊を行ったスラリーを高圧ホモジナイザーに供してナノセルロース繊維を調製した。このときの解繊圧力は、（実験１）の約半分の６０ＭＰａとした。
なお、高圧ホモジナイザー以外の装置は、（実験１）で使用した装置を使用した。
また、実験２の測定方法において、（実験１）と重複する説明については割愛する。
【０２１９】
（繊維残存率（％））
調製されたナノセルロース繊維を含む分散液に含まれる未解繊の繊維の繊維残存率（％）は、解繊処理前と後における固形分０．０５ｇ中の測定繊維に基づいて算出した。
【０２２０】
使用した装置は、ファイバーテスター（ローレンツェン＆ベットレー（株）社製）である。
まず、上記装置を使用して、解繊処理前のスルファミン酸/尿素処理パルプを固形分濃度が０．２質量％となるように調製したスラリーから、固形分０．０５ｇ中に測定可能な繊維が何本存在しているかを測定した。
ついで、上記装置を使用して、解繊処理後のナノセルロース繊維の分散液から、固形分０．０５ｇ中に測定可能な繊維が何本存在しているかを測定した。
そして、以下の式から繊維残存率（％）を算出した。
繊維残存率（％）＝（解繊処理後の測定値／解繊処理前の測定値）×１００
【０２２１】
（実験２の結果）
表８、図１５は、「乾燥工程有条件」で調製されたスルファミン酸/尿素処理パルプ繊維の保水度（％）と繊維残存率（％）および高圧ホモジナイザーのパス数との関係を示したものである（実施例５６〜５９）。
繊維残存率（％）が１％以下の場合には、分散液中に含まれる繊維を目視観察で確認することはできなかった。
【０２２２】
【表８】
0006966606.tif 000009
【０２２３】
表８および図１５に示すように、スルファミン酸/尿素処理パルプ繊維の保水度（％）が高いほど繊維残存率（％）が低くなることが確認できた（実施例５６〜５９）。
そして、保水度（％）が９８０％、１１２０％および１９２０％のスルファミン酸/尿素処理パルプ繊維が集合したスルファミン酸/尿素処理パルプでは、解繊圧力が６０ＭＰａ以下、解繊回数１回（１パス）処理で透明度が高いナノセルロース繊維が得られることが確認できた。
しかも、保水度（％）が２５０％のスルファミン酸/尿素処理パルプ繊維が集合したスルファミン酸/尿素処理パルプであっても、解繊回数２回（２パス）処理によって高い透明度を有するナノセルロース繊維を調製できることが確認できた。
【０２２４】
また、表９、図１６に示すように、スルファミン酸/尿素処理パルプ繊維の保水度（％）が比較例Ｄ（保水度１８０％）よりも高ければ、解繊回数１回（１パス）処理で、高い全光線透過率（％）を有するナノセルロース繊維を調製できることが確認できた（実施例５６〜５９、比較例６）。
【０２２５】
【表９】
0006966606.tif 000010
【０２２６】
図１７に示すように、解繊回数２回（２パス）処理によってヘイズ値（％）が１５％以下のナノセルロース繊維を調製できることが確認できた。とくに、スルファミン酸/尿素処理パルプ繊維の保水度（％）が１０００％以上の場合には、解繊回数１回（１パス）処理でヘイズ値（％）が５％以下のナノセルロース繊維を調製できることが確認できた（実施例５６〜５９、比較例６）。
【０２２７】
比較例６では、解繊処理後に得られた分散液は、沈殿物が多量に含まれ濁った状態であった。そして、図１６、図１７に示すように、比較例６のヘイズ値（％）がほぼ１００％であり、全光線透過率（％）が４０％以下であったことから、本条件下での解繊では比較例Ｄを適切に解繊することができないことが確認できた。
また、解繊回数（パス数）を増加させて解繊を行った場合にも比較例６では十分な解繊結果が得られなかった。
【０２２８】
実験２の実験結果より、反応液に尿素を混合する製法を採用することによって、従来の技術では想定されなかった低い解繊圧力であっても解繊を容易に行うことができるスルファミン酸/尿素処理パルプ繊維を調製できることが確認できた。
しかも、スルファミン酸/尿素処理パルプ繊維の保水度（％）を比較例６（保水度１８０％）よりも高くし、かつスルファミン酸/尿素処理パルプ繊維の硫黄導入量を比較例の０．４２ｍｍｏｌ／ｇよりも高くなるように調製すれば、透明性の高いナノセルロース繊維を容易に調製できることが確認できた。
とくに、スルファミン酸/尿素処理パルプ繊維の保水度（％）が１０００％以上となるように調製すれば、解繊圧力６０ＭＰａ以下、解繊回数１回（１パス）で容易にヘイズ値（％）が５％以下の非常に透明性の優れたナノセルロース繊維を調製できることが確認できた。
【０２２９】
＜実験３＞
実験３では、調製されたナノセルロース繊維への解繊処理におけるスルファミン酸/尿素処理パルプ繊維の固形分濃度の影響について確認した。
【０２３０】
この実験では、上述したスルファミン酸／尿素比（（ｇ／Ｌ）／（ｇ／Ｌ））が２００／１００（１：０．５）の反応液を用いて上記のごとき製法（乾燥工程有、反応条件：温度１２０℃、時間２５分、保水度１９２０％）で調製したスルファミン酸/尿素処理パルプ繊維（実施例１４）を固形分濃度が、それぞれ０．５質量％と０．２質量％となるように調製したスラリーを高圧ホモジナイザーに供給した。そして、得られたナノセルロース繊維の品質を全光線透過率（％）、ヘイズ値（％）および解繊後の未解繊繊維数で評価した（実施例６０〜６１）。
【０２３１】
全光線透過率（％）およびヘイズ値（％）を（実験１）と同様の方法で測定した。
未解繊繊維数は、解繊処理後における固形分０．０５ｇ中の未解繊の繊維をファイバーテスター（ローレンツェン＆ベットレー（株）社製）で測定して固形分０．０５ｇ中に測定可能な繊維が何本存在しているかを計測した。
【０２３２】
（実験３の結果）
実験３の実験結果を表１０および図１８に示す（実施例６０〜６１）。
表１０および図１８は、高圧ホモジナイザーに供給するスラリー中のスルファミン酸/尿素処理パルプ繊維の固形分濃度と得られるナノセルロース繊維への影響について確認したものである。
【０２３３】
【表１０】
0006966606.tif 000011
【０２３４】
表１０および図１８に示すように、いずれも全光線透過率（％）が約１００％であり、ヘイズ値（％）が５％以下であった。また、未解繊繊維数においては、解繊回数１回（１パス）処理ではいずれも３０本以下であり、固形分濃度（０．５質量％と０．２質量％）の違いに大きな差は確認されなかった。
したがって、高圧ホモジナイザーに供給するスラリー中のスルファミン酸/尿素処理パルプ繊維の固形分濃度は、０．２質量％〜０．５質量％の範囲内においては、解繊のし易さに影響を与えないことが確認できた。しかも、これらの固形分濃度で調製されたナノセルロース繊維の品質においても、この固形分濃度範囲内であれば、影響を与えないことが確認できた。
【０２３５】
＜実験４＞
実験４では、スルファミン酸/尿素処理パルプ繊維およびナノセルロース繊維中の硫黄が、スルホ基に起因するものであることを確認した。
【０２３６】
実験４では、以下のように（実験１）と同様の方法で調製したスルファミン酸/尿素処理パルプ繊維中の硫黄の状態を、フーリエ変換赤外分光光度計（ＦＴ−ＩＲ、日本分光株式会社社製、型番：ＦＴ／ＩＲ―４２００）および上述した燃焼イオンクロマトグラフを用いて確認した。
また、調製したスルファミン酸/尿素処理パルプ繊維を（実験１）の方法で微細化処理してナノセルロース繊維を調製して、調製したナノセルロース繊維の硫黄の状態を、電気電導率計（ＤＫＫ  ＣＯＲＰＯＲＡＴＩＯＮ社、ＣＯＮＤＵＣＴＩＶＩＴＹ  ＭＥＴＥＲ、型番ＡＯＬ−１０）を用いて確認した。
【０２３７】
実験４では、（実験１）と同様に、スルファミン酸/尿素処理パルプを以下の条件で調製した。
反応液：スルファミン酸／尿素比（（ｇ／Ｌ）／（ｇ／Ｌ））＝２００／２００
パルプと反応液を接触させたものを５０℃で乾燥した（「乾燥工程有条件」）。その後、１２０℃、２５分の条件下で加熱反応を行った。加熱反応後、反応させたパルプを中性になるまでよく洗浄して、スルファミン酸/尿素処理パルプ繊維を調製した。
実験４では、加熱反応後のパルプ繊維に物理的に吸着した反応液が存在しなくなるように以下の方法により、加熱反応後のパルプを洗浄した。
まず、加熱反応後のパルプが中性になるまで飽和炭酸水素ナトリウム水溶液に投入して１０分間撹拌し、中和させた。その後、中和後のパルプを大量の純水で洗浄し乾燥してスルファミン酸/尿素処理パルプ繊維を調製した（実施例６２）。なお、このスルファミン酸/尿素処理パルプ繊維が集合したものがスルファミン酸/尿素処理パルプである。
【０２３８】
一方、比較例７は、加熱反応の工程を行わない以外は、洗浄方法を含め実験４の実験例と同様の方法により調製した。
【０２３９】
（ＦＴ−ＩＲ測定）
ＦＴ−ＩＲ測定は、ＡＴＲ法により測定を行った。
測定条件は、測定波数範囲６００〜４０００ｃｍ−１、積算回数１００回とした。試料はスルホン化処理後、洗浄したサンプルを１０５℃で乾燥したものを用いた。
【０２４０】
（電気伝導度測定）
イオン交換樹脂による処理では、０．２質量％のナノセルロース繊維含有スラリーに体積比で１／１０の強酸性イオン交換樹脂（オルガノ株式会社製、アンバージェット１０２４；コンディショニング済）を加え、１時間振とう処理を行った。その後、目開き２００μｍのメッシュ上に注ぎ、樹脂とスラリーを分離した。
アルカリを用いた滴定では、イオン交換後のナノセルロース繊維含有スラリーに、０．５Ｎの水酸化ナトリウム水溶液を加えながら、ナノセルロース繊維含有スラリーと水酸化ナトリウム水溶液の混合液が示す電気伝導度の値の変化を計測した。
【０２４１】
（核磁気共鳴装置（ＮＭＲ）測定）
スルファミン酸/尿素処理パルプのＮＭＲを測定を行った。
測定には、（実験１）で調製したスルファミン酸/尿素処理パルプ（スルファミン酸／尿素比（（２００ｇ／Ｌ）／（２００ｇ／Ｌ））、硫黄導入量０．９７ｍｍｏｌ／ｇ）、「乾燥工程有条件」、実施例１５）を用いた。
【０２４２】
ＮＭＲの測定条件は以下のとおりである。
ＮＭＲ（Ａｇｉｌｅｎｔ  Ｔｅｃｈｎｏｌｏｇｙ（株）社製、型番Ａｇｉｌｅｎｔ  ４００  ＤＤ２、共鳴周波数４００ＭＨｚ）を用いて、断熱パルプを用いたＨＳＱＣ法により、積算回数４８０回で測定した。また、内部標準として重水素化したＤＭＳＯを用い、中心ピークをＦ１軸（１３Ｃ）：３９．５ｐｐｍ、Ｆ２軸（１Ｈ）：２．４９ｐｐｍに合わせた。データの解析にはＡｇｉｌｅｎｔ  Ｔｅｃｈｎｏｌｏｇｙ（株）製の解析ソフト(Ｖｎｍｒｊ  ４．２)を用いた。
スルホン化処理後、洗浄し、乾燥したスルファミン酸/尿素処理パルプを、ボールミルで粉砕して粉砕パルプを調製した。ボールミル粉砕条件は、小型遊星ボールミル(Ｆｒｉｔｓｃｈ製のＰ−７)を用いて、２０分間、６００ｒｐｍで粉砕処理を３回行った。
粉砕パルプ（３０ｇ）を重水素化したＤＭＳＯ溶媒（０．７ｍｌ）に分散させ、３０分間超音波処理を行いＮＭＲ測定用試料を調製した。
内部標準として、重水素化したＤＭＳＯ（和光純薬工業社製、型番：ジメチルスルホキシド‐ｄ６）を用いた。
ブランクにはコットンセルロースとしてろ紙（ＡＤＶＡＮＴＥＣ社製、円形定性ろ紙 型番：Ｎｏ．２）を使用し、上述したスルファミン酸/尿素処理パルプと同様の処理を行いＮＭＲ測定に供した。
【０２４３】
（実験４の結果）
表１１に、燃焼イオンクロマトグラフで測定したスルファミン酸/尿素処理パルプ繊維中の硫黄導入量の測定結果を示す（実施例６２、比較例７）。
【０２４４】
【表１１】
0006966606.tif 000012
【０２４５】
表１１に示すように、スルファミン酸/尿素処理パルプ繊維の硫黄導入量は０．９７ｍｍｏｌ／ｇであり、比較例７の硫黄導入量は０．０１ｍｍｏｌ／ｇであった。
【０２４６】
この実験結果から、比較例７に示すように、洗浄によってパルプ繊維に物理的に吸着したスルファミン酸をほぼ完全に洗い流すことができることが確認できた。つまり、スルファミン酸/尿素処理パルプ繊維には、反応液の吸着、洗い残し等による物理的に吸着した硫黄がほぼ存在しないということが確認できた。
【０２４７】
また、スルファミン酸/尿素処理パルプ繊維は、洗浄後も硫黄導入量が０．９７ｍｍｏｌ／ｇであったことから、スルファミン酸/尿素処理パルプ繊維に含まれる硫黄は、物理的な吸着ではなく、反応液中のスルファミン酸がスルファミン酸/尿素処理パルプ繊維を構成するセルロース繊維の水酸基と化学的に反応し、洗浄、除去され得ない硫黄分として存在しているものと推察された。
【０２４８】
図１９に、ＦＴ−ＩＲの測定結果を示す。
図１９から、スルファミン酸/尿素処理パルプ繊維（実施例６２）では、スルホ基由来と考えられるＳ＝ＯとＳ−Ｏ由来のピークが１２００ｃｍ−１および、８００ｃｍ−１付近に見られる一方で、比較例７では、これらのピークは確認できなかった。
この実験結果から、スルファミン酸/尿素処理パルプ繊維には、スルファミン酸/尿素処理パルプ繊維を構成するセルロース繊維の水酸基にスルホ基が導入されており、そのためにＦＴ−ＩＲや、燃焼イオンクロマトグラフ測定により、硫黄の含有が確認できたものと推察された。
【０２４９】
図２０に、電気伝導度測定の測定結果を示す。
図２０から、イオン交換後のナノセルロース繊維含有スラリーは、水酸化ナトリウム水溶液で中和滴定可能なことが確認できた。また、滴定曲線も、強酸を強塩基で中和した場合のものと同様であった。
この実験結果から、ナノセルロース繊維には強酸基の結合が導入されていることが示唆された。そして、電気伝導度の測定結果からナノセルロース繊維に導入されたスルホ基の導入量は１ｍｍｏｌ／ｇであり（図２０の変曲点のＮａＯＨ滴下量は、実験に供した微細セルロース繊維の固形分量で除することで算出した）、燃焼イオンクロマト法で得られた測定結果(０．９７ｍｍｏｌ／ｇ)とほぼ一致することが確認された。
【０２５０】
図２１に、スルファミン酸/尿素処理パルプ繊維のＮＭＲ測定の結果を示す。
図２１に示すように、スルファミン酸/尿素処理パルプ繊維を構成するセルロース繊維におけるセルロースのＣ６位の炭素、水素のピークが低磁場側にシフトしていることから、Ｃ６位の水酸基がスルホン化されていることが示唆された。
【０２５１】
スルファミン酸/尿素処理パルプ繊維のピーク（図２１の上のスペクトル図）と未修飾のセルロース（コットンセルロース）（図２１の下のスペクトル図）のピークを比べると、どちらの測定結果においても、セルロースを構成するグルコースユニットの６位の炭素、水素由来のピーク（Ｃ：６０ｐｐｍ付近、Ｈ：３．５〜３．８ｐｐｍ付近に検出されたピーク）が検出された。一方で、スルファミン酸/尿素処理パルプ繊維には、上記６位の炭素、水素由来のピークよりも低磁場側の位置に、未修飾のセルロースには存在しないピークが検出された。このピークは、グルコースユニットの６位の水酸基がスルホン化されることによって、上記６位の炭素に結合した水酸基が、化学処理によりＣ：６４〜６５ｐｐｍ付近、Ｈ：３．８〜４．１付近へケミカルシフトしたためだと考えられる。
これらの結果から、スルファミン酸/尿素処理パルプ繊維は、セルロースを構成するグルコースユニットの６位の水酸基がスルホン化されていることが示唆された。
【０２５２】
なお、Ａｎｄｏらは、針葉樹木材中のセルロースをエステル化した場合、エステル化されたＣ６位の炭素、水素由来のピークは、グルコースユニットの未修飾のＣ６位の水酸基由来のピークに対して低磁場側に現れることを報告している（ＡＣＳ  Ｓｕｓｔａｉｎａｂｌｅ  Ｃｈｅｍ．  Ｅｎｇ．  ２０１７，  ５，  １７５５−１７６２）ことから、本製法により調製したスルファミン酸/尿素処理パルプ繊維も同様に、グルコースユニットの６位の水酸基がスルホン化されることにより、上述したように低磁場側にシフトしていると考えらえる。
【０２５３】
また、（実験１）で示したように、本製法を用いて調製されたスルファミン酸/尿素処理パルプ繊維を微細処理化したナノセルロース繊維は、「乾燥工程有条件」、「乾燥工程無条件」に関わらず、高い透明性を有しており、いずれの条件でも繊維幅が２０ｎｍ以下であった。
このことは、本製法で調製されるスルファミン酸/尿素処理パルプ繊維は、ミクロフィブリルに露出しているＣ６位の水酸基が重点的にスルホン化したため、高密度の荷電反発効果が発現しているものと推測された。このため、本製法を用いて調製されたスルファミン酸/尿素処理パルプ繊維を簡易な解繊処理を行った場合でも、高い透明性を発揮し、かつ高い分散性を有するナノセルロース繊維が製造できたものと考える。
【０２５４】
実験４の実験結果から、スルファミン酸/尿素処理パルプ繊維中には、反応液中の硫黄が化学的に結合した硫黄のみが存在していることができることが確認できた。そして、この硫黄は、Ｓ＝ＯとＳ−Ｏ由来の強酸性基であることが確認できた。言い換えれば、測定された硫黄は、スルファミン酸/尿素処理パルプ繊維を構成するセルロース繊維の水酸基に化学結合したスルホ基に起因するものであることが確認できた。
したがって、本製法によって調製されたスルファミン酸/尿素処理パルプ繊維には、スルファミン酸/尿素処理パルプ繊維を構成するセルロース繊維の水酸基にスルホ基が化学的に結合した状態で導入されていることが確認できた。
また、本製法によって調製されたスルファミン酸/尿素処理パルプ繊維は、スルファミン酸/尿素処理パルプ繊維を構成するセルロース繊維の水酸基のうち、Ｃ６位の水酸基がスルホン化されていることが確認できた。つまり、本製法を用いれば、セルロース繊維におけるＣ２位やＣ３位の水酸基よりもＣ６位の水酸基に優先的にスルホ基が導入することができる。このため、本製法を用いれば、セルロース繊維におけるＣ２位やＣ３位の水酸基にスルホ基が導入されたパルプ繊維と比べて、セルロース繊維の溶解や開裂の発生が抑制されたパルプ繊維を調製できることが確認でき、しかも、解繊処理を行えば、高い透明性を有するナノセルロース繊維を製造可能なパルプ繊維を調製できることが確認できた。
【０２５５】
＜実験５＞
実験５では、スルファミン酸/尿素処理パルプ繊維には、反応液中の尿素に基づくウレタン結合が生じていないことを確認した。
【０２５６】
実験５では、（実験４）と同様の方法により、スルファミン酸/尿素処理パルプ繊維を調製した（実施例６３）。
調製したスルファミン酸/尿素処理パルプ繊維中の窒素含有量を、元素分析装置（（株）パーキンエルマージャパン、２４００ＩＩ  ＣＨＮＳ／Ｏ）用いて測定した。
なお、比較例として、未処理のＮＢＫＰ（ＢＬ）中の窒素含有量を上記元素分析装置を用いて測定した。
【０２５７】
（実験５の結果）
表１２に、スルファミン酸/尿素処理パルプ繊維およびＮＢＫＰ中の窒素含有量の測定結果を示す（実施例６３、ＢＬ）。
【０２５８】
【表１２】
0006966606.tif 000013
【０２５９】
表１２に示すように、調製したスルファミン酸/尿素処理パルプ繊維（実施例６３）は、ＮＢＫＰ（ＢＬ）と比べても窒素含量の増加は確認されなかった。
【０２６０】
実験５の実験結果から、本製法で調製したスルファミン酸/尿素処理パルプ繊維には、化学処理工程における反応液中に尿素を用いた場合であってもウレタン結合が導入されていないことが確認できた。
【０２６１】
ここで、従来の技術には、パルプの化学修飾時に尿素を用いた場合、化学修飾後のパルプ中にカルバメート等のウレタン結合が形成される旨が報告されている。そして、このウレタン結合が形成されることによって、セルロース繊維の分散性が改善され、解繊後に得られるナノセルロース分散液の透明性を向上させることができる旨が報告されている。
しかし、スルファミン酸/尿素処理パルプ繊維中には、ウレタン結合の導入が確認されなかったことから、本製法における反応液中の尿素は、従来の技術とは異なる機序でスルファミン酸/尿素処理パルプ繊維に作用しているものと推察された。
つまり、本製法において化学処理工程の反応液中に用いられた尿素は、スルファミン酸/尿素処理パルプ繊維におけるセルロース解繊性や、ナノセルロース繊維における透明性の向上における寄与はないものと推察された。
【０２６２】
＜実験６＞
実験６では、スルファミン酸/尿素処理パルプ繊維は、化学処理による繊維への損傷が抑制されていることを、結晶形態の観点から確認した。
なお、（実験１）では、繊維長の維持という観点から、化学処理による繊維への損傷が抑制されていることを確認した。
【０２６３】
実験６では、スルファミン酸/尿素処理パルプ繊維は、（実験１）と同様に以下の条件で調製した。
反応液：スルファミン酸／尿素比（（ｇ／Ｌ）／（ｇ／Ｌ））＝２００／５０
反応液：スルファミン酸／尿素比（（ｇ／Ｌ）／（ｇ／Ｌ））＝２００／１００
反応液：スルファミン酸／尿素比（（ｇ／Ｌ）／（ｇ／Ｌ））＝２００／２００
反応液：スルファミン酸／尿素比（（ｇ／Ｌ）／（ｇ／Ｌ））＝２００／５００
【０２６４】
パルプと反応液を接触させたものを５０℃で乾燥した（「乾燥工程有条件」）。その後、１２０℃、２５分の条件下で加熱反応を行った。加熱反応後のパルプが中性になるまで飽和炭酸水素ナトリウム水溶液に投入して１０分間撹拌し、中和させた後、中和後のパルプを大量の純水で洗浄した。その後、凍結乾燥機（ＥＹＥＬＡ社製、型番：ＦＤＵ−１２００）を用いて乾燥してスルファミン酸/尿素処理パルプ繊維を調製した（実施例６４〜６７）。
なお、実験６では、熱により結晶部にダメージが生じ、本来の結晶化度を示さなくなる可能性があるため、凍結乾燥機を用いた。
【０２６５】
調製したスルファミン酸/尿素処理パルプ繊維の結晶構造は、Ｘ線回折装置（株式会社リガク社製、型式：ＵｌｔｉｍａＩＶ)を用いて測定した。結晶化度は、Ｓｅｇａｌ法により求めた。
比較例として、未処理のＮＢＫＰ（ＢＬ）を凍結乾燥して調製したＮＢＫＰ繊維の結晶構造を、上記方法と同様の方法で測定した。
Ｘ線回折装置の条件
Ｘ線源：銅
管電圧：４０ｋＶ
管電流：４０ｍＡ
測定範囲：回折角２θ＝１０°〜３０°
Ｘ線のスキャンスピード：２°／ｍｉｎ
結晶化度の算出
Ｘ線回折結果の２θ＝１０゜〜３０゜の回折強度をベースラインとし、２θ＝２２．６゜の００２面の回折強度と、２θ＝１８．５゜のアモルファス部分の回折強度から次式により結晶化度（％）を算出した。
結晶化度（％）＝（（Ｉ２２．６−Ｉ１８．５）／Ｉ２２．６）×１００
Ｉ２２．６：２θ＝２２．６°、００２面の回折強度
Ｉ１８．５：２θ＝１８．５゜、アモルファス部分の回折強度
【０２６６】
（実験６の結果）
表１３に、スルファミン酸/尿素処理パルプ繊維の結晶化度および結晶構造を示す（実施例６４〜６７、ＢＬ）。
図２２に、スルファミン酸/尿素処理パルプ繊維のＸ線回折結果の代表例（反応液：スルファミン酸／尿素比（（ｇ／Ｌ）／（ｇ／Ｌ））＝２００／１００で処理したもの、実施例６５）を示す。
【０２６７】
【表１３】
0006966606.tif 000014
【０２６８】
表１３に示すように、スルファミン酸/尿素処理パルプをいずれの反応液を用いて調製しても結晶化度はいずれも６０％以上と高い値を示すことが確認できた。
また、図２２のＸ線回折結果から、スルファミン酸/尿素処理パルプの結晶構造は、未処理のＮＢＫＰと同様のＩ型を保持していることが確認できた。
【０２６９】
実験６の実験結果から、本製法を用いて調製したスルファミン酸/尿素処理パルプは、化学処理が行われた場合でも、結晶構造および結晶化度への影響が抑制されていることが確認できた。つまり、化学処理を行った場合であっても、繊維長の観点と、結晶形態の観点のいずれの観点からも繊維への損傷の抑制が確認されたスルファミン酸/尿素処理パルプが調製されていることが確認できた。
したがって、本製法により調製したスルファミン酸/尿素処理パルプ繊維は、化学処理によりスルファミン酸/尿素処理パルプ繊維を構成するセルロース繊維の水酸基にスルホ基を導入することができ、かつ化学処理による繊維へのダメージが適切に抑制されていることが確認できた。
【０２７０】
＜実験７＞
実験７では、本製法により調製したスルファミン酸/尿素処理パルプ繊維とナノセルロース繊維の解繊前後における重合度と結晶化度の関係性を確認した。
【０２７１】
スルファミン酸/尿素処理パルプ繊維およびナノセルロース繊維は、（実験１）と同様の製法（「乾燥工程有条件」）で調製した（実施例６８〜７１）。
ナノセルロース繊維は、スルファミン酸/尿素処理パルプ繊維を高圧ホモジナイザー（株式会社コスにじゅういち社製、型番；Ｎ２０００−２Ｃ−０４５型）を用いて、繊維が目視できなくなるまで行って調製した。
重合度は、（実験１）に示した方法と同様の方法により測定した。また、結晶化度は、（実験６）に示した方法と同様の方法により測定した。なお、ナノセルロース繊維は、スルファミン酸/尿素処理パルプ繊維を高圧ホモジナイザー（株式会社コスにじゅういち社製、型番；Ｎ２０００−２Ｃ−０４５型）を用いて、繊維が目視できなくなるまで行った。
【０２７２】
スルファミン酸/尿素処理パルプ繊維のＸ線回折測定には、表１５の解繊前の結晶化度が７７．４％（実施例６９）のものを供した。また、ナノセルロース繊維のＸ線回折測定には、表１５の解繊後の結晶化度が５２．０％（実施例７０）のものを供した。
【０２７３】
（実験７の結果）
解繊前後の重合度の測定結果は、表１４に示す（実施例６８〜７１）。
解繊前後の結晶化度および結晶構造は、表１５（実施例６８〜７１、ＢＬ）に示す。
Ｘ線回折結果は、図２３（実施例６９、実施例７０）に示す。
【０２７４】
【表１４】
0006966606.tif 000015
【０２７５】
【表１５】
0006966606.tif 000016
【０２７６】
表１４の実験結果から、解繊処理により繊維の重合度が低下することが確認されたが、本製法を用いれば、解繊後のナノセルロース繊維の重合度が５４％〜８２％と高い割合で保持されており、それに起因してナノセルロース繊維の繊維長が一般的な水準よりも長くなっていることが予想される。
また、図２３の実験結果から、解繊処理の前後において、結晶構造がＩ型のまま変化がないことが確認できた。また、表１５の実験結果から、結晶化度は、解繊前に７０％以上であったものが解繊後には４２．１〜５２．０％程度に減少することが確認できた。
したがって、本製法の解繊処理を用いれば、解繊の前後において結晶構造は維持されたまま、繊維の結晶化度が変化することが確認できた。
【０２７７】
＜実験８＞
実験８では、本製法により調製したナノセルロース繊維の全光線透過率（％）、ヘイズ値（％）と粘度およびＴＩ値の関係性を確認した。
【０２７８】
実験８では、（実験１）と同様の製法で調製したスルファミン酸/尿素処理パルプ（スルファミン酸／尿素比（（２００ｇ／Ｌ）／（５００ｇ／Ｌ））、硫黄導入量０．６５ｍｍｏｌ／ｇ、保水度２５０％、「乾燥工程有条件」、実施例１６）を固形分濃度が０．５質量％となるように調製したスラリーを（実験２）で用いた高圧ホモジナイザーに供給して得られたナノセルロース繊維の分散液の粘度をＢ型粘度計（英弘精機（株）製、ＬＶＤＶ−Ｉ Ｐｒｉｍｅ）を用いて測定した（実施例７２〜７７）。
【０２７９】
粘度測定の測定条件は、以下の通りとした。
回転数６ｒｐｍ、測定温度２５℃、測定時間３分、スピンドルはＮｏ．６４
【０２８０】
解繊条件は以下の通りとした。
高圧ホモジナイザーによる解繊圧力は３０ＭＰａ、解繊処理におけるパスの回数は、解繊回数５回（５パス）、解繊回数７回（７パス）、解繊回数９回（９パス）、解繊回数１１回（１１パス）、解繊回数１５回（１５パス）、解繊回数２０回（２０パス）とした。
【０２８１】
各パス数毎に得られたナノセルロース繊維の全光線透過率（％）およびヘイズ値（％）は、（実験１）と同様の方法で測定した。
また、各パス数毎に得られたナノセルロース繊維のチキソトロピー性指数（ＴＩ値）を測定した。
ＴＩ値の算出は、上述のＢ型粘度計を用いて、回転数６ｒｐｍと６０ｒｐｍで測定を行い、各々の粘度を下記式より算出した。
ＴＩ値＝（回転数６ｒｐｍでの粘度）／（回転数６０ｒｐｍでの粘度）
【０２８２】
また、ＳＰＭを用いて解繊後のナノセルロース繊維の繊維形態を観察した。
ＳＰＭ測定は、（実験１）に示した方法と同様の方法により、各解繊回数のナノセルロース繊維の繊維形態を走査型プローブ顕微鏡を用いて測定した。
【０２８３】
（実験８の実験結果）
実験８の実験結果を表１６に示す。
図２４には、実施例３７の観察写真を代表として示す。
【０２８４】
【表１６】
0006966606.tif 000017
【０２８５】
表１６に示すように、粘度測定の範囲は、１１７４８〜１７８４６ｍＰａ・ｓであった。また、ＴＩ値は、６〜８であった。
また、図２４に示すように、解繊後のナノセルロース繊維は、繊維幅が小さくかつ繊維長がある程度の長さに維持されていることが確認できた。
この実験結果から、調製されたナノセルロース繊維は、繊維幅が細く、繊維の重合度および繊維長もある程度維持されていることが確認できた。つまり、調製されたナノセルロース繊維は、高いアスペクト比を有していることが確認できた。
また、表１６に示すように、高圧ホモジナイザーによる解繊圧力を３０ＭＰａと低圧で解繊処理を行った場合であっても、ヘイズ値が２２．７％以下と非常に高い透明性を有するナノセルロース繊維を調製できることが確認できた。
したがって、実験８の実験結果より、本製法を用いれば、繊維幅が細く、繊維長が長いナノセルロース繊維を調製できることが確認できた。しかも、このような非常に高い透明性を有するナノセルロース繊維を３０ＭＰａと非常に低い解繊圧力で調製できることが確認できた。
【０２８６】
＜実験９＞
実験９では、本製法により調製したナノセルロース繊維の繊維幅と透明性の関係性を確認した。
【０２８７】
実験９では、ナノセルロース繊維の繊維幅を２０ｎｍよりも大きくなるように調製した場合と、２０ｎｍ以下となるように調製した場合における透明性への影響をヘイズ値および全光線透過率を測定することによって確認した。
【０２８８】
ナノセルロース繊維は、繊維幅が２０ｎｍ以下のものは（実験１）と同様の製法で調製したスルファミン酸/尿素処理パルプ繊維（スルファミン酸／尿素比（（２００ｇ／Ｌ）／（２００ｇ／Ｌ））、硫黄導入量０．９７ｍｍｏｌ／ｇ、保水度１１２０％、実施例１５）、「乾燥工程有条件」）を固形分濃度が０．５質量％となるように調製したスラリーを（実験２）で用いた高圧ホモジナイザー（解繊圧力６０ＭＰａ）に供給して調製した（実施例７８）。
ナノセルロース繊維の繊維幅が、３０ｎｍ〜５０ｎｍのものはＮＢＫＰを固形分濃度が０．５質量％となるように調製したスラリーを（実験1）で用いた高圧ホモジナイザー（解繊圧力１３０ＭＰａで２０パス）に供給して調製した（比較例８）。
ナノセルロース繊維の繊維幅は、（実験１）と同様にＳＰＭを用いて測定した。その際の測定は、ダイナミックモードで行った。
ヘイズ値（％）および全光線透過率（％）は、（実験１）に示した方法と同様の方法により測定した。
【０２８９】
（実験９の結果）
実験９の実験結果を表１７に示す（実施例７８、比較例８）。
【０２９０】
【表１７】
0006966606.tif 000018
【０２９１】
表１７に示すように、ナノセルロース繊維の繊維幅が２０ｎｍ以下（図２４参照）となるように調製したもの（実施例７８）はヘイズ値が１．１％と２０％を大きく下回ったが、繊維幅が３０ｎｍよりも大きくなるように調製したもの（比較例８）はヘイズ値が５０％以上であった。つまり、ナノセルロース繊維の透明性には、繊維幅が大きく寄与しており、繊維幅が約３０ｎｍを境にヘイズ値（つまり透明性）が大きく変動することが確認できた。
ここで、木材パルプは一般的に約３ｎｍのセルロースミクロフィブリルが束となり組織を形成している。このセルロースミクロフィブリル同士は水素結合で強固に結びついているために、機械処理だけでは、セルロースミクロフィブリル単位にまで解繊することはできない。そこで、木材パルプのミクロフィブリル単位での解繊には、セルロースミクロフィブリル表面にまで官能基を導入し、電荷的な反発力を用いる必要がある。とくにセルロースミクロフィブリルのＣ６位の水酸基は、立体的に飛び出すように配置されている（図２１参照）。
したがって、本製法を用いれば、この立体的に飛び出すように配置されたＣ６位の水酸基に対してスルホ基を選択的に導入することができるので、解繊しやすいパルプ繊維を製造することができたものと考える。そして、本製法を用いて、このパルプ繊維を解繊することにより、電荷的な反発により高い分散性と高い透明性を有するナノセルロース繊維を調製することができたものと考える。
【０２９２】
＜実験１０＞
実験１０では、加熱反応における加熱方法の影響について確認した。
【０２９３】
実験１０では、加熱反応としてアズワン（株）製 熱プレス機（型番：ＡＨ−２００３Ｃ）を用いたホットプレス法を用いた以外は、（実験１）と同様の方法によりスルファミン酸/尿素処理パルプ繊維を調製した（実施例７９）。
ナノセルロース繊維は、（実験１）と同様の方法により調製した（比較例９）。
調製されたナノセルロース繊維のヘイズ値（％）および全光線透過率（％）は、（実験１）に示した方法と同様の方法により測定した。
【０２９４】
ホットプレス法の条件は以下のとおりとした。
坪量１５ｇ/ｍ２のＮＢＫＰシート２０ｇに（実験１）と同様の方法で調製した反応液（スルファミン酸／尿素比（（２００ｇ/Ｌ）/(２００ｇ/Ｌ)））を１００ｍｌ均一に噴霧し、５０℃で乾燥させる（「乾燥工程有条件」）。その後、１２０℃に熱したホットプレス機で挟み込み、５分間加熱反応を進行させる。加熱反応後は（実験１）と同様に中和、洗浄後、解繊処理を行った。
解繊処理は、まず、高圧ホモジナイザー（株式会社コスにじゅういち社製、型番；Ｎ２０００−２Ｃ−０４５型）を用いて予備解繊を行った。予備解繊は、解繊圧力１０ＭＰａで解繊回数２回、５０ＭＰａで解繊回数１回で処理した。そして、この予備解繊を行ったスラリーを高圧ホモジナイザーに供してナノセルロース繊維を調製した。このときの解繊圧力は、（実験１）の約半分の６０ＭＰａとした。
【０２９５】
（実験１０の結果）
実験１０の実験結果を表１８に示す（実施例７９、比較例９）。
【０２９６】
【表１８】
0006966606.tif 000019
【０２９７】
表１８に示すように、本製法の加熱反応においてホットプレス法を用いれば、加熱時間が５分であっても適切に解繊することができることが確認できた。しかも、調製したナノセルロース繊維は、優れた透明性を有することが確認できた。
【０２９８】
＜実験１１＞
実験１１では、本製法における化学処理工程を一回のみ行なった場合によるスルファミン酸/尿素処理パルプ繊維およびナノセルロース繊維への最大硫黄導入量について確認した。
【０２９９】
（実験１）と同様の方法で調製した反応液（スルファミン酸／尿素比（（２００ｇ／Ｌ）／（２００ｇ／Ｌ）））７００ｇに対してパルプ２０ｇ（乾燥重量）を加えた。つまり、パルプ１ｇ（乾燥重量）に対して反応液が固形分として１０ｇ担持するように調製した。この調製したパルプ（パルプ１ｇ（乾燥重量）に対して反応溶液１０ｇ（固形分として））を恒温槽の温度を５０℃に設定した（実験１）と同様の乾燥機を用いて乾燥させた（「乾燥工程有条件」）。
その後、乾燥させたパルプを、（実験１）と同様に恒温槽の温度を１６０℃に設定した乾燥機に入れて、６０分間加熱反応を行った。
加熱反応後、乾燥機から取り出したパルプを、飽和炭酸水素ナトリウム水溶液に投入し１０分間撹拌した後、中性になるまで純水で洗浄して、スルファミン酸/尿素処理パルプを調製した。
ついで、このスルファミン酸/尿素処理パルプを、固形分濃度が０．５質量％となるように調整したスラリーを（実験２）と同様の高圧ホモジナイザーを用いて解繊処理を行いナノセルロース繊維を調製した（実施例８０）。
【０３００】
化学処理後のパルプに含まれる硫黄分は、（実験１）と同様の方法で測定した。
ヘイズ値の測定および全光線透過率の測定は、（実験１）と同様の方法で測定した。
【０３０１】
（実験１１の結果）
実験１１の実験結果を表１９に示す（実施例８０）。
【０３０２】
【表１９】
0006966606.tif 000020
【０３０３】
表１９に示すように、本製法を用いれば、パルプ１ｇに対して反応液（固形分）を１０倍量担持させた場合には、スルファミン酸/尿素処理パルプ繊維に対して１．７ｍｍｏｌ／ｇの硫黄を導入できることが確認できた。
実験１１の結果から、本製法を用いれば、反応液（固形分）の担持量、反応温度および反応時間を制御することにより、スルファミン酸/尿素処理パルプ繊維の硫黄導入量を制御できることが可能であることが確認できた。
また、表１９に示すように、調製されたスルファミン酸/尿素処理パルプ繊維を解繊して得られたナノセルロース繊維は、高い透明性を有することが確認できた。
【０３０４】
＜実験１２＞
実験１２では、反応液にパルプを加えた状態で加熱を行った場合について確認した（比較例１０）。
【０３０５】
実験１２では、（実験１）と同様の方法で調製した反応液（スルファミン酸／尿素比（（２００ｇ／Ｌ）／（２００ｇ／Ｌ）））１００ｍｌに対してパルプ２ｇ（乾燥重量）を加えて、パルプの固形分濃度が２質量％となるスラリー１００ｍＬを調製した。
このスラリーをオートクレーブ（（株）トミー精工製、型番ＢＳ−２３５）を用いて１２０℃で２時間加熱した。
【０３０６】
（実験１２の結果）
オートクレーブから取り出したスラリー中のパルプは、目視において灰色化していたことから、白色度および保水度も非常に低いものであると推定された。
【０３０７】
＜実験１３＞
実験１３では、スルホン化パルプを構成するセルロース繊維の水酸基のうち、スルホ基の導入場所が解繊性に与える影響について確認した。
【０３０８】
ナノセルロース繊維の透明度および粘度は、それぞれ（実験１）および（実験８）と同様の方法により測定した。
【０３０９】
実験１３では、比較例１１〜１３として、セルロース繊維のＣ２―Ｃ３位へスルホ基を導入したナノセルロース繊維を従来の方法に基づいて調製した。
【０３１０】
比較例１１は、濃度が既知である過ヨウ素酸ナトリウム水溶液に固形分濃度２０％の丸住製紙製ＮＢＫＰ（パルプ）を固形分質量５ｇ入れ、終濃度として３８ｍＭの過ヨウ素酸、パルプ固形分濃度２％となるように調製したものを５５℃に設定したウォーターバスにて３時間加温した。その後、大量の純水で洗浄し、濾過脱水を行った。次いで、濃度が既知である二亜硫酸ナトリウム水溶液に、過ヨウ素酸ナトリウム処理パルプを固形分濃度が２％となるように添加し（このときの二亜硫酸ナトリウムは２８ｍＭとなるようにした）、室温にて７２時間放置した。反応後大量の純水にて洗浄し、実験に供した。解繊処理は高圧ホモジナイザー（吉田機械工業社製、型番ＮＶ３０−ＦＡ）を用いて行った。解繊条件は、パルプの固形分濃度を０．５％にし、６０ＭＰａで４回処理した。
【０３１１】
比較例１２は、過ヨウ素酸および二亜硫酸ナトリウム水溶液の濃度を１．５倍の５７ｍＭにし、二亜硫酸ナトリウム水溶液での反応時間を５０時間にした以外、比較例１１と同様に行った。
【０３１２】
比較例１３は、過ヨウ素酸および二亜硫酸ナトリウム水溶液の濃度を３．０倍にした以外、比較例１１と同様に行った。
【０３１３】
実施例８１では、（実験１）と同様に、スルファミン酸/尿素処理パルプを以下の条件で調製した。
反応液：スルファミン酸／尿素比（（ｇ／Ｌ）／（ｇ／Ｌ））＝２００／２００
パルプと反応液を接触させたものを５０℃で乾燥した（「乾燥工程有条件」）。その後、１２０℃、２５分の条件下で加熱反応を行った。加熱反応後、反応させたパルプを中性になるまでよく洗浄して、スルファミン酸/尿素処理パルプ繊維を調製した。調製したスルファミン酸/尿素処理パルプ繊維を固形分濃度０．５％に調整し、高圧ホモジナイザー（吉田機械工業社製、型番ＮＶ３０−ＦＡ）を用いて解繊処理を行いナノセルロース繊維を調製した。
解繊圧力およびパス数は表２０に示すとおり、最初の２パスを１０ＭＰａ、次の１パスを５０ＭＰａ、最後の１パスを６０ＭＰａ、の合計で４パスで調製した。
【０３１４】
（実験１３の結果）
表２０に、スルホ基の導入位置による解繊性への影響を示す（実施例８１、比較例１１〜１３）。
【０３１５】
【表２０】
0006966606.tif 000021
【０３１６】
表２０は、Ｃ６位にスルホ基が導入されたスルファミン酸/尿素処理パルプ繊維（実施例８１）とＣ２-Ｃ３位にスルホ基が導入されたパルプ（比較例１１〜１３）の解繊性への影響を示す。
Ｃ２-Ｃ３位にスルホ基が導入されたパルプでは、スルホ基導入量が多くなるにつれ（０．３→１．０→１．７ｍｍｏｌ／ｇ）、得られるナノセルロース繊維の透明性も高くなる傾向が見られた。一方、Ｃ６位にスルホ基が導入されたスルファミン酸/尿素処理パルプ繊維（実施例８１）は、１．０ｍｍｏｌ／gで、透明なナノセルロース繊維が得られた。
スルホ基の導入量が同量の実施例８１と比較例１２を比較すると、実施例８１では、スルホ基がＣ６位に導入されたものでは全光線透過率９６％以上、ヘイズ２０％以下のナノセルロース繊維が得られたのに対して、スルホ基がＣ２―Ｃ３位に導入された比較例１２では解繊後のヘイズ値が２０％以上であり透明性は低かった。
これらの結果から、スルホン化パルプを構成するセルロース繊維の水酸基のうちＣ６位がスルホン化されたスルファミン酸/尿素処理パルプ繊維では、Ｃ２―Ｃ３位がスルホン化されたものと比べて、透明性が高く、解繊性が優れているといえる。
【０３１７】
＜実験１４＞
実験１４では、種々の製法により得られたナノセルロース繊維の特徴から、スルホン化工程および解繊処理工程が、ナノセルロース繊維の繊維形状および粘度に与える影響について確認した。
【０３１８】
ナノセルロース繊維の重合度および結晶化度の測定は、それぞれ（実験１）および（実験６）と同様により行った。
【０３１９】
実験では、（実験１）と同様に以下の条件でスルファミン酸/尿素処理パルプ繊維を調製した。
反応液（実施例８２用）：スルファミン酸／尿素比（（ｇ／Ｌ）／（ｇ／Ｌ））＝２００／５０、反応液（実施例８３用）：スルファミン酸／尿素比（（ｇ／Ｌ）／（ｇ／Ｌ））＝２００／１００、反応液（実施例８４用）：スルファミン酸／尿素比（（ｇ／Ｌ）／（ｇ／Ｌ））＝２００／２００、反応液（実施例８５用）：スルファミン酸／尿素比（（ｇ／Ｌ）／（ｇ／Ｌ））＝２００／５００
パルプと反応液を接触させたものを（実験１３）と同様の条件下（「乾燥工程有条件」）で加熱反応を行った後、洗浄して、スルファミン酸/尿素処理パルプ繊維を調製した。調製したスルファミン酸/尿素処理パルプ繊維を（実験１３）と同様に高圧ホモジナイザーを用いてナノセルロース繊維を調製した。
重合度の測定サンプルは高圧ホモジナイザー（ＧＥＡニロソアビ社製、型番；Ｐａｎｄａ  Ｐｌｕｓ  ２００）を使用し、１２０〜１４０MPaで３パス解繊した。
結晶化度の測定サンプルは高圧ホモジナイザー（株式会社コスにじゅういち社製、型番；Ｎ２０００−２Ｃ−０４５型）を使用し、１０ＭＰａで２回、５０ＭＰａで１回解繊後、６０ＭＰａで繊維が見えなくなるまで解繊した。
【０３２０】
比較例として、（実験１３）の比較例１１、１３と同様の製法で比較例１４、１５を調製した。比較例１６は、以下の製法で調製した。
比較例１４〜１６のナノセルロース繊維の重合度および結晶化度は、実施例と同様に測定した。
【０３２１】
比較例１６は、導入場所不明なサンプルとして、以下の手法でスルホン化パルプおよびナノセルロース繊維を調製した。この手法は国際公開第２０１８／２０２９５５号を参考に行った。
硫酸９ｇ（９６％）、尿素１１ｇ（９９％）を純水５ｇに溶かし、スルホン化溶液を調製した。この溶液２３ｇを、含水率１０％のＮＢＫＰ１０ｇに含浸させた。ＮＢＫＰは丸住製紙製のＮＢＫＰシート（含水率５０％）を１０５℃に熱した乾燥機にて乾燥後、大気中に静置させたものを用いた。スルホン化溶液を含浸させたパルプを室温にて一晩静置させ、１５０℃の乾燥機にて１５分加熱し、スルホン化を行った。スルホン化処理後、炭酸水素ナトリウムで中和し、大量の純水で洗浄し実験に供した。解繊処理は高圧ホモジナイザー（吉田機械工業社製、型番ＮＶ３０−ＦＡ）を用いて行った。解繊条件は、パルプの固形分濃度を０．５％にし、５０ＭＰａで３回処理した。
重合度および結晶化度の測定は実施例と同様の方法により行った。
【０３２２】
（実験１４の結果）
表２１には、スルホン化の前後および解繊処理の前後における、パルプ（スルファミン酸/尿素処理パルプ繊維）とナノセルロース繊維の重合度および結晶化度を示す。
【０３２３】
【表２１】
0006966606.tif 000022
【０３２４】
一般的にナノセルロース繊維の粘度は、繊維長や結晶化度等の繊維形状に影響されると言われている。そこで、繊維形状におけるパラメーターを適正な値とすることにより、所望の粘度を発現させることが可能という知見に基づいて、ナノセルロース繊維の繊維長と剛直性と分散液の高粘度化との関係性を確認した。つまり、分散液の高粘度化を発揮させるナノセルロース繊維に関して、繊維長を重合度の観点から、繊維の剛直性を結晶化度の観点から求めた。
【０３２５】
上記関係を表２１の結果を図２５に基づいて説明する。
まず、スルホン化パルプについて説明する。
比較例では、同一製法である比較例１４および１５において、スルホン化前後で重合度、結晶化度が共に大きく減少した。また、別の手法により調製した比較例１６でも同様に大きく減少した。
一方で、本発明による製法で得られた実施例８２〜８５では、スルホン化前後における重合度および結晶化度において大きな減少は確認されなかった。実施例８２〜８５では、スルホン化の前後の重合度において、反応後の重合度の維持率（重合度維持率）がいずれも５０％以上であった。つまり実施例８２〜８５では、スルホン化の前後において、反応前後の重合度の比である重合度比（反応後の重合度／反応前の重合度）が５０％以上であった。このスルホン化パルプの重合度比は、スルホン化パルプにおける反応後の重合度の維持率である重合度維持率と同義であり、実施形態におけるスルホン化パルプ繊維の重合度比に相当する。
また、実施例８２〜８５では、スルホン化の前後の結晶化度において、反応後の結晶化度の維持率（結晶化度維持率）がいずれも８０％以上であった。つまり実施例８２〜８５では、スルホン化の前後において、反応前後の結晶化度の比である結晶化度比（反応後の結晶化度／反応前の結晶化度）が８０％以上であった。このスルホン化パルプの結晶化度比は、スルホン化パルプにおける反応後の結晶化度の維持率である結晶化度維持率と同義であり、実施形態におけるスルホン化パルプ繊維の結晶化度比に相当する。
【０３２６】
つぎに、ナノセルロース繊維について説明する。
比較例では、同一製法である比較例１４および１５において、解繊前後で重合度、結晶化度の大きな減少は確認されなかった。また、別の手法により調製した比較例１６でも同様に大きな減少は確認されなかった。
一方、本発明による製法で得られた実施例８２〜８５では、スルホン化パルプの解繊前後における重合度、結晶化度が共に大きく減少した。なお、実験における解繊とは、解繊処理または微細化処理と同義であり、いずれの表記も同じことを意味する。また、解繊を解繊処理、微細化処理と表記する場合がある。
実施例８２〜８５では、解繊の前後の重合において、解繊後のナノセルロース繊維の重合度の維持率（重合度維持率）が、解繊前のスルホン化パルプの重合度に対していずれも８５％以下であった。つまり実施例８２〜８５では、解繊処理（微細化処理）の前後において、解繊の前後の重合度の比である重合度比（微細化処理後の重合度／微細化処理前の重合度）が８５％以下であった。このナノセルロース繊維の重合度比は、ナノセルロース繊維における解繊後の重合度の維持率である重合度維持率と同義であり、実施形態におけるスルホン化微細セルロース繊維の重合度比に相当する。
また、実施例８２〜８５では、解繊の前後の結晶化度において、解繊後のナノセルロース繊維の結晶化度の維持率（結晶化度維持率）が、解繊前のスルホン化パルプの結晶化度に対していずれも７５％以下であった。つまり実施例８２〜８５では、解繊処理（微細化処理）の前後において、解繊の前後の結晶化度の比である結晶化度比（微細化処理後の結晶化度／微細化処理前の結晶化度）が７５％以下であった。このナノセルロース繊維の結晶化度比は、ナノセルロース繊維における解繊後の結晶化度の維持率である結晶化度維持率と同義であり、実施形態におけるスルホン化微細セルロース繊維の結晶化度比に相当する。
【０３２７】
また、（実験１３）の表２０に示すように、比較例１２、１３のナノセルロース繊維はある程度の透明性を有するものの、粘度は１０００ｍＰａ・ｓ以下であり、高粘度とは言えなかった。一方、本発明の製法で得られた実施例８１では、分散液が、高い透明性を発揮し、粘度においても１０，０００ｍＰａ・s〜２０，０００ｍＰａ・sと高粘度化することが確認できた。
【０３２８】
また、本実験（実験１４）および先の実験（実験１３）の結果から、各工程（スルホン化工程と解繊処理工程）における反応前後および解繊前後の重合度と結晶化度の減少率が、得られるナノセルロース繊維の粘度に影響を与えることが確認できた。かかる現象は、スルホ基の導入場所とも良い相関が得られた。
表２１に示すように、Ｃ６位が重点的にスルホン化された実施例８２〜８５と、Ｃ２―Ｃ３位がスルホン化された比較例１４〜１６を比較すると、どちらも最終的に得られるナノセルロース繊維の重合度および結晶化度は原料パルプ（スルホン化前のパルプ）と比べて大きく低下していた。
しかしながら、各工程での変化を見ると、実施例８２〜８５のＣ６位へのスルホン化反応前後では、反応後のスルホン化パルプの重合度および結晶化度が、スルホン化前の原料パルプの重合度および結晶化度と比べてあまり変化していなかった。これに対して、比較例１４〜１６のＣ２-Ｃ３位へのスルホン化反応前後では、反応後のスルホン化パルプの重合度および結晶化度が、スルホン化前の原料パルプの重合度および結晶化度と比べて共に大きく減少していた。
また、解繊処理の前後で見ると、Ｃ６位にスルホ基が導入された実施例８２〜８５の解繊前後では、解繊後のナノセルロース繊維の重合度および結晶化度が、解繊前のスルホン化パルプの重合度および結晶化度と比べて共に大きく減少してた。これに対して、Ｃ２-Ｃ３位にスルホ基が導入された比較例１４〜１６の解繊前後では、解繊後のナノセルロース繊維の重合度および結晶化度が、解繊前のスルホン化パルプの重合度および結晶化度と比べてあまり変化していなかった。
【０３２９】
これらのことは、スルホン化されたナノセルロース繊維における重合度と結晶化度は、最終的に得られる数値が同じであったとしても、スルホ基の導入場所（Ｃ６位、Ｃ２−Ｃ３位）により、各工程（原料パルプ→スルホン化パルプ（スルファミン酸/尿素処理パルプ繊維）→ナノセルロース繊維）における前後の値の変化の大きさが異なることがわかる。つまり、各工程（スルホン化、解繊処理）における繊維形状に対する影響が、スルホ基の導入場所により異なることが原因であると推察される。そして、これらの結果、得られたナノセルロース繊維が分散した分散液においても、粘度に違いが生じたものと推察された。
まとめると、（実験１３）および（実験１４）の結果から、スルホ基のＣ２―Ｃ３位への反応はナノセルロース繊維の低粘度化という効果を示すのに対して、スルホ基のＣ６位への反応はナノセルロース繊維の高粘度化という効果を示す結果に至ることがわかる。
【０３３０】
以上の結果を繊維形状の観点から考察すると、一般的に、重合度は繊維長の切断および崩壊により減少し、結晶化度は繊維が破壊および解繊により減少する、と言われている。
＜スルホン化反応＞
重合後の変化を見ると、スルホ基がＣ６位に導入した本発明のスルホン化パルプ及びスルホ基がＣ２―Ｃ３位に導入した比較例では、スルホン化前後では重合度の減少はどちらも生じていた。しかし、スルホ基がＣ２―Ｃ３位に導入した比較例のほうがスルホ基がＣ６位に導入した本発明のスルホン化パルプと比べて、減少率が大きいことから、比較例のほうが本発明のスルホン化パルプよりも繊維の切断及び破壊が生じていると推察される。
結晶化度の変化を見ると、こちらも重合度と同様に減少している。しかし、スルホ基がＣ２―Ｃ３位に導入した比較例のほうがスルホ基がＣ６位に導入した本発明のスルホン化パルプと比べて、大きく減少していることから、比較例ではＣ２―Ｃ３位へのスルホン化という化学的な反応により繊維が損傷を受け、結晶領域が壊れたことが原因になっているものと推察された。
＜微細化処理＞
解繊工程前後では、スルホ基がＣ６位に導入した本発明のナノセルロース繊維（スルホン化ナノセルロース繊維）は、スルホ基がＣ２―Ｃ３位に導入した比較例と比べ、重合度、結晶化度共に大きく減少していた。この現象は解繊処理という機械的な力により繊維の解繊が進み、解繊後のナノセルロース繊維の重合度、結晶化度が減少したのだと考えられる。つまり、スルホ基がＣ６位に導入した本発明のナノセルロース繊維では、スルホン化工程における重合度および結晶化度ともにあまり変化せず、解繊工程において減少することから、解繊前後の重合度および結晶化度の低下は主に解繊による影響が大きく寄与しているものと考えられる。一方、スルホ基がＣ２―Ｃ３位に導入した比較例では、スルホン化工程における重合度および結晶化度はどちらも大きく減少していることから、このときすでに繊維が崩壊し、結果として解繊処理の前後における重合度および結晶化度の減少が小さかったものと考えられる。
【０３３１】
表２１の比較例１６の結果においても、スルホ基がＣ２―Ｃ３位へ導入された比較例１４および１５と同様にスルホン化の反応前後において、重合度および結晶化度が大きく減少しており、解繊前後の維持率がいずれも高い値を示していた。このことから、比較例１６の製法においてもスルホ基は、Ｃ６位よりもＣ２―Ｃ３位に優先的に導入されたものと推察される。そして、その結果、比較例１６の製法においても、他の比較例と同様、（実験１３）の表２０に示すように、分散液が低い粘性を有するナノセルロース繊維しか得ることができなかったものと推察される。
【０３３２】
すなわち、スルホン化パルプにおいて、スルホ基の導入場所（Ｃ６位かＣ２−Ｃ３位）は、スルホン化の反応前後における重合度と結晶化度の変化量に基づいて把握することができることが確認できた。そして、スルホン化ナノセルロース繊維において、スルホ基の導入場所（Ｃ６位かＣ２−Ｃ３位）は、解繊処理の前後における重合度と結晶化度の変化量に基づいて把握できることが確認できた。
具体的には、以下のいずれかの条件を満たせば、Ｃ６位の位置にスルホ基が導入したスルホン化パルプまたはスルホン化のナノセルロース繊維であると判定することができる。
（ａ）スルホン化の反応工程における反応後のスルホン化パルプの重合度が、反応前のパルプに対して、重合度比（反応後の重合度／反応前の重合度）において、５０％以上である。
（ｂ）スルホン化の反応工程における反応後のスルホン化パルプの結晶化度が、反応前のパルプに対して、結晶化度比（反応後の結晶化度／反応前の結晶化度）において、８０％以上である。
（ｃ）スルホン化パルプを解繊処理（微細化処理）した後のナノセルロース繊維の重合度が、解繊処理前のスルホン化パルプに対して、重合度比（微細化処理後の重合度／微細化処理前の重合度）において、８５％以下である。
（ｄ）スルホン化パルプを解繊処理（微細化処理）した後のナノセルロース繊維の結晶化度が、解繊処理前のスルホン化パルプに対して、結晶化度比（微細化処理後の結晶化度／微細化処理前の結晶化度）において、７５％以下である。
そして、本製法を用いれば、Ｃ２―Ｃ３位へのスルホン化反応が抑制され、Ｃ６位が重点的に反応したスルホン化パルプおよびスルホン化のナノセルロース繊維を得ることができる。とくに、本製法により得られるナノセルロース繊維は、溶液に分散した状態において、分散液が高い透明性および／または高い粘性を有する。
【０３３３】
以上のごとく、本製法を用いれば、分散液が高い粘性を発揮するのに使用するためのナノセルロース繊維を提供することができる。
とくに、スルホン化反応における反応前後の重合度比および／または結晶化度比、ナノセルロース繊維を調製する際における解繊前後（微細化処理前後）の重合度比および／または結晶化度比、を上記のごとき範囲となるように調製すれば、溶液に分散した状態において、かかる分散液が高い粘性を発揮することができるナノセルロース繊維を提供することができる。
さらに、分散対象となる溶液自体が透明性を有している場合には、分散液の透明性を維持しつつ、かかる分散液が高い粘性を発揮することができるナノセルロース繊維を提供することができる。
そして、本製法により得られるスルホン化パルプは、所定の硫黄導入量、所定の値以上の保水度、そしてスルホ基のＣ６位への導入が解繊性と解繊後に得られるナノセルロース繊維（スルホン化微細セルロース繊維）において重要であることが確認できた。そして、得られたナノセルロース繊維（スルホン化微細セルロース繊維）は、所定の硫黄導入量、スルホ基のＣ６位への導入が、分散液の粘性を高くする上で重要であることが確認できた。
【産業上の利用可能性】
【０３３４】
本発明のスルホン化パルプ繊維、誘導体パルプ、スルホン化微細セルロース繊維、スルホン化微細セルロース繊維の製造方法およびスルホン化パルプ繊維の製造方法は、工業分野や、食品分野、医療分野、化粧品分野など様々な分野で多くの用途に好適に用いることができ、これらの分野に用いられる複合化材料の原料などとしても好適に用いることができる。
【図１】
0006966606.tif 000023
【図２】
0006966606.tif 000024
【図３】
0006966606.tif 000025
【図４】
0006966606.tif 000026
【図５】
0006966606.tif 000027
【図６】
0006966606.tif 000028
【図７】
0006966606.tif 000029
【図８】
0006966606.tif 000030
【図９】
0006966606.tif 000031
【図１０】
0006966606.tif 000032
【図１１】
0006966606.tif 000033
【図１２】
0006966606.tif 000034
【図１３】
0006966606.tif 000035
【図１４】
0006966606.tif 000036
【図１５】
0006966606.tif 000037
【図１６】
0006966606.tif 000038
【図１７】
0006966606.tif 000039
【図１８】
0006966606.tif 000040
【図１９】
0006966606.tif 000041
【図２０】
0006966606.tif 000042
【図２１】
0006966606.tif 000043
【図２２】
0006966606.tif 000044
【図２３】
0006966606.tif 000045
【図２４】
0006966606.tif 000046
【図２５】
0006966606.tif 000047